(57)【特許請求の範囲】
【請求項１】
ポリマー−ナノ粒子ハイブリッド粒子であって、
（ａ）ナノ粒子コアと、
（ｂ）前記コアを取り囲む少なくとも１つのポリマー殻とを有し、前記ポリマー殻は、前記コアに付加された開始モノマーを触媒活性化して活性化された開始モノマーを生成させたのち、式Ｐ−Ｌ−Ｎで表される１種類以上の成長モノマーが重合して、前記ナノ粒子コアに付加された１つ以上のポリマー殻を形成するのに効果的な条件下において、前記ナノ粒子コアと前記成長モノマーとを接触させることによって形成され、
前記式中、
Ｐは各ポリマー殻に選択された少なくとも１つの特性を与える部分であり、
Ｎは環状オレフィン含有基であり、
ＬはＮをＰに付加するための結合またはリンカーであることを特徴とするポリマー−ナノ粒子ハイブリッド粒子。
【請求項２】
Ｌはポリマー、−ＣＯＯ−、−ＣＨ２（ＣＨ２）ｍＣＯＯ−、−ＯＣＯ−、−Ｒ１Ｎ（ＣＨ２）ｍ−ＮＲ１−、−Ｏ（ＣＨ２）ｍ−、−（ＣＨ２）ｍ−、
【化１】
0003650582.tif 000009
−Ｏ−（ＣＨ２）ｍ−Ｏ−、
【化２】
0003650582.tif 000010
【化３】
0003650582.tif 000011
−Ｒ１Ｎ−（ＣＨ２）ｍ−、
【化４】
0003650582.tif 000012
【化５】
0003650582.tif 000013
または
【化６】
0003650582.tif 000014
あるいは検体に特異的に結合する結合部分Ｂを含み、
前記式中、
Ｒ１は式Ｘ（ＣＨ２）ｍを有し、
Ｘは、−ＣＨ３、−ＣＨＣＨ３、−ＣＯＯＨ、−ＣＯ２（ＣＨ２）ｍＣＨ３、−ＯＨ、−ＣＨ２ＯＨ、エチレングリコール、ヘキサ（エチレングリコール）、−Ｏ（ＣＨ２）ｍＣＨ３、−ＮＨ２、−ＮＨ（ＣＨ２）ｍＮＨ２、ハロゲン、グルコース、マルトース、フラーレンＣ６０、環状オレフィン、または核酸であり、
ｍは０〜３０であることを特徴とする請求項１に記載のポリマー−ナノ粒子ハイブリッド粒子。
【請求項３】
Ｎは、ノルボルネニル含有基であることを特徴とする請求項１に記載のポリマー−ナノ粒子ハイブリッド粒子。
【請求項４】
複数のポリマー殻が付加されていることを特徴とする請求項１または３に記載のポリマー−ナノ粒子ハイブリッド粒子。
【請求項５】
２つのポリマー殻が付加されており、前記２つのポリマー殻は異なる特性を有することを特徴とする請求項４に記載のポリマー−ナノ粒子ハイブリッド粒子。
【請求項６】
前記ポリマー殻が酸化還元活性を有することを特徴とする請求項１または３に記載のポリマー−ナノ粒子ハイブリッド粒子。
【請求項７】
前記ポリマー殻のいずれか１つが酸化還元活性を有することを特徴とする請求項４に記載のポリマー−ナノ粒子ハイブリッド粒子。
【請求項８】
前記２つのポリマー殻が各々酸化還元活性を有し、前記２つのポリマー殻の酸化還元活性が各々異なることを特徴とする請求項５に記載のポリマー−ナノ粒子ハイブリッド粒子。
【請求項９】
ポリマー殻は、検体に特異的に結合する結合部分Ｂを含むことを特徴とする請求項１、２および３のいずれか１項に記載のポリマー−ナノ粒子ハイブリッド粒子。
【請求項１０】
結合部分Ｂを含む前記ポリマー殻は、１種類以上の式Ｎ−Ｌ−Ｂ（式中、Ｎ，ＬおよびＢは請求項９におけるものと同一の意味を持つ）の結合モノマーを重合させることによって形成されることを特徴とする請求項９に記載のポリマー−ナノ粒子ハイブリッド粒子。
【請求項１１】
結合部分Ｂを含む前記ポリマー殻は、１種類以上の結合モノマーと１種類以上の成長モノマーとの混合物を重合させることによって形成されることを特徴とする請求項１０に記載のポリマー−ナノ粒子ハイブリッド粒子。
【請求項１２】
ナノ粒子コアと、該コアに付加され、かつ前記コアを取り囲む少なくとも１つのポリマー殻とを有するポリマー−ナノ粒子ハイブリッド粒子を調製するための方法であって、
１種類のナノ粒子コアを提供することと、
１種類の開始モノマーを前記ナノ粒子コアの表面に付加することと、
前記開始モノマーを活性化させるために、前記開始モノマーが付加されたナノ粒子コアを遷移金属開環メタセシス触媒に接触させることと、
式Ｐ−Ｌ−Ｎで表される１種類以上の成長モノマーが重合して、前記ナノ粒子コアに付加された１つ以上のポリマー殻を形成するのに効果的な条件下において、前記ナノ粒子コアと前記成長モノマーとを接触させることとを含み、
前記式中、
Ｎは環状オレフィン含有基であり、
Ｐは各ポリマー殻に選択された少なくとも１つの特性を与える部分であり、
ＬはＮをＰに付加するための結合またはリンカーであることを特徴とする方法。
【請求項１３】
前記開始モノマーは、環状オレフィン含有基を含むことを特徴とする請求項１２に記載の方法。
【請求項１４】
前記開始モノマーは、ノルボルネニル基を含むことを特徴とする請求項１３に記載の方法。
【請求項１５】
前記ナノ粒子コアは、金ナノ粒子コアであることを特徴とする請求項１２に記載の方法。
【請求項１６】
前記開始モノマーは、ノルボルネニル含有アルカンチオールであることを特徴とする請求項１５に記載の方法。
【請求項１７】
前記開始モノマーは、１−メルカプト−１０−（エキソ−５−ノルボルネン−２−オキシ）−デカンであることを特徴とする請求項１６に記載の方法。
【請求項１８】
前記開始モノマーは１種類の付加化合物と混合され、前記開始モノマーと前記付加化合物の両方が前記ナノ粒子コアの表面に付加されることを特徴とする請求項１２に記載の方法。
【請求項１９】
Ｌはポリマー、−ＣＯＯ−、−ＣＨ２（ＣＨ２）ｍＣＯＯ−、−ＯＣＯ−、−Ｒ１Ｎ（ＣＨ２）ｍ−ＮＲ１−、−Ｏ（ＣＨ２）ｍ−、−（ＣＨ２）ｍ−、
【化７】
0003650582.tif 000015
−Ｏ−（ＣＨ２）ｍ−Ｏ−、
【化８】
0003650582.tif 000016
【化９】
0003650582.tif 000017
−Ｒ１Ｎ−（ＣＨ２）ｍ−
【化１０】
0003650582.tif 000018
【化１１】
0003650582.tif 000019
または
【化１２】
0003650582.tif 000020
あるいは検体に特異的に結合する結合部分Ｂを含み、
前記式中、
Ｒ１は式Ｘ（ＣＨ２）ｍを有し、
Ｘは−ＣＨ３、−ＣＨＣＨ３、−ＣＯＯＨ、−ＣＯ２（ＣＨ２）ｍＣＨ３、−ＯＨ、−ＣＨ２ＯＨ、エチレングリコール、ヘキサ（エチレングリコール）、−Ｏ（ＣＨ２）ｍＣＨ３、−ＮＨ２、−ＮＨ（ＣＨ２）ｍＮＨ２、ハロゲン、グルコース、マルトース、フラーレンＣ６０、環状オレフィン、または核酸であり、
ｍは０〜３０であることを特徴とする請求項１２に記載の方法。
【請求項２０】
Ｎは、ノルボルネニル含有基であることを特徴とする請求項１２に記載の方法。
【請求項２１】
前記触媒は、下記の式を有することを特徴とする請求項１２または２０に記載の方法。
【化１３】
0003650582.tif 000021
（式中、
Ｍはオスミウムまたはルテニウムであり、
Ｒ１は水素であり、
Ｘ１およびＸ２は、異なっていても同じであってもよい、任意のアニオン性リガンドであり、
Ｌ１およびＬ２は、異なっていても同じであってもよい、任意の中性電子供与体であり、
Ｒ２は水素、置換または非置換アルキル、あるいは置換または非置換アリールである。）
【請求項２２】
Ｍはルテニウムであり、Ｒ１は水素であり、Ｒ２はフェニルであり、Ｘ１およびＸ２はいずれも−Ｃｌであり、Ｌ１およびＬ２はいずれもトリシクロヘキシルホスフィンであることを特徴とする請求項２１に記載の方法。
【請求項２３】
前記触媒は、下記の式を有することを特徴とする請求項１２または２０に記載の方法。
［Ｒｅ（ＣＲ１）（ＣＨＲ２）（Ｒ３）（Ｒ４）］ｎ
（式中、
Ｒｅはレニウム（ＶＩＩ）であり、
Ｒ１は１〜２０個の炭素原子を有するアルキル、６〜２０個の炭素原子を有するアリール、７〜３０個の炭素原子を有するアラルキル、それぞれのハロゲン置換誘導体、およびそれぞれのシリコン含有アナログからなる群より選択され、
Ｒ２は、Ｒ１、あるいは、触媒のＲｅ＝ＣＨＲ２部分をメタセシスを受けているオレフィンと反応させることによって得られた置換基であり、
Ｒ３およびＲ４は、個々にあるいは協動して、レニウム原子をメタセシス反応に十分な求電子性にするだけの電子吸引力を持つ任意の基であり、
ｎは１以上である。）
【請求項２４】
前記触媒は、下記式を有することを特徴とする請求項１２または２０に記載の方法。
Ｍ（ＮＲ１）（ＯＲ２）２（ＣＨＲ３）
（式中、
Ｍはモリブデンまたはタングステンであり、
Ｒ１およびＲ２は、それぞれ独立して、１〜２０個の炭素原子を有するアルキル、６〜２０個の炭素原子を有するアリール、７〜２０個の炭素原子を有するアラルキル、アルキル、アリールまたはアラルキルのハロゲン置換誘導体、あるいは、アルキル、アリールまたはアラルキルのいずれか１つのシリコン含有アナログであってもよく、
Ｒ３は、１〜２０個の炭素原子を有するアルキル、６〜２０個の炭素原子を有するアリール、７〜２０個の炭素原子を有するアラルキル、あるいは、前記触媒のＭ＝ＣＨＲ３部分をメタセシスを受けているオレフィンと反応させることによって得られた置換基である。）
【請求項２５】
前記ナノ粒子コアを、単一種類の成長モノマーが重合して、前記ナノ粒子コアに付加された単一ポリマー殻を形成するような効果的条件下において、前記成長モノマーと接触させることを特徴とする請求項１２または２０に記載の方法。
【請求項２６】
前記ポリマー殻は酸化還元活性を有することを特徴とする請求項２５に記載の方法。
【請求項２７】
前記成長モノマーは、エキソ−５−ノルボルネン−２−イルフェロセンカルボキシレート、あるいはエキソ−５−ノルボルネン−２−イルフェロセンアセテートであることを特徴とする請求項２６に記載の方法。
【請求項２８】
前記ナノ粒子コアを、複数の種類の成長モノマーが重合して、前記ナノ粒子コアに付加された１つ以上のポリマー殻であって、各ポリマー殻が１つ以上の選択された特性を有するようなポリマー殻を形成するような効果的条件下において、前記成長モノマーと接触させることを特徴とする請求項１２または２０に記載の方法。
【請求項２９】
前記ナノ粒子コアを、第１の種類の成長モノマーが重合して、ナノ粒子に付加された第１の選択された特性を有する第１ポリマー殻を形成するような効果的条件下において、前記第１の種類のモノマーに接触させ、
次に前記ナノ粒子コアを、第２の種類の成長モノマーが重合して、前記第１のポリマー殻に付加された、第１ポリマー殻の第１の選択された特性とは異なる第２の選択された特性を有する第２ポリマー殻を形成するような効果的条件下において、前記第２の種類の成長モノマーに接触させることを特徴とする請求項２８に記載の方法。
【請求項３０】
前記ポリマー殻の一方は酸化還元活性を有することを特徴とする請求項２９に記載の方法。
【請求項３１】
重合して前記殻を形成する成長モノマーは、エキソ−５−ノルボルネン−２−イルフェロセンカルボキシレート、またはエキソ−５−ノルボルネン−２−イルフェロセンアセテートであることを特徴とする請求項３０に記載の方法。
【請求項３２】
前記ポリマー殻の両方が酸化還元活性を有することを特徴とする請求項２９に記載の方法。
【請求項３３】
前記２つのポリマー殻が異なる酸化還元活性を有することを特徴とする請求項３２に記載の方法。
【請求項３４】
重合して前記第１ポリマー殻を形成する成長モノマーは、エキソ−５−ノルボルネン−２−イルフェロセンカルボキシレートであり、重合して前記第２ポリマー殻を形成する成長モノマーは、エキソ−５−ノルボルネン−２−イルフェロセンアセテートであることを特徴とする請求項３３に記載の方法。
【請求項３５】
重合が、重合を停止させる化合物を添加することによって停止されることを特徴とする請求項１２または２０に記載の方法。
【請求項３６】
ポリマー殻が検体に特異的に結合する結合部分Ｂを含むことを特徴とする請求項１２、１９および２０のいずれか１項に記載の方法。
【請求項３７】
結合部分Ｂを含む前記ポリマー殻は、１種類以上の前記式Ｎ−Ｌ−Ｂの結合モノマーを重合させることによって形成されることを特徴とする請求項３６に記載の方法。
【請求項３８】
結合部分Ｂを含む前記ポリマー殻は、１種類以上の結合モノマーと１種類以上の成長モノマーとの混合物を重合させることによって形成されることを特徴とする請求項３７に記載の方法。
【請求項３９】
請求項１２乃至３８のいずれか１項に記載の方法に従って調製した、少なくとも１つのポリマー殻が付加されたポリマー−ナノ粒子ハイブリッド粒子。
【請求項４０】
検体の検出または定量方法であって、
（ａ）検体を含む可能性のある試料を、請求項９のポリマー−ナノ粒子ハイブリッド粒子に接触させることと、
（ｂ）前記検体を検出または定量するために前記ポリマー−ナノ粒子ハイブリッド粒子の少なくとも１つの特性を検出または測定することとを含むことを特徴とする方法。
【請求項４１】
前記検体は核酸であり、Ｂは前記検体核酸の配列の少なくとも一部分と相補的な配列を有したオリゴヌクレオチドであることを特徴とする請求項４０に記載の方法。
【請求項４２】
前記検体は抗原またはハプテンであり、Ｂは前記抗原またはハプテンに対して特異的な抗体であることを特徴とする請求項４０に記載の方法。
【請求項４３】
検出または測定される前記特性は、蛍光であることを特徴とする請求項４０に記載の方法。
【請求項４４】
検出または測定される前記特性は、色であることを特徴とする請求項４０に記載の方法。
【請求項４５】
検出または測定される前記特性は、酸化還元活性であることを特徴とする請求項４０に記載の方法。
【請求項４６】
請求項９または３９のポリマー−ナノ粒子ハイブリッド粒子が入っている容器を含むことを特徴とする、請求項４０に記載の方法に使用するキット。
【請求項４７】
前記ポリマー殻は、結合部分Ｂを含むことを特徴とする請求項４６に記載のキット。
【請求項４８】
前記検体は核酸であり、Ｂは前記検体核酸の配列の少なくとも一部分と相補的な配列を有したオリゴヌクレオチドであることを特徴とする請求項４７に記載のキット。
【請求項４９】
前記検体は抗原またはハプテンであり、Ｂは前記抗原またはハプテンに対して特異的な抗体であることを特徴とする請求項４７に記載のキット。
【請求項５０】
前記特性は蛍光であることを特徴とする請求項４７に記載のキット。
【請求項５１】
前記特性は色であることを特徴とする請求項４７に記載のキット。
【請求項５２】
前記特性は酸化還元活性であることを特徴とする請求項４７に記載のキット。
【発明の詳細な説明】
【０００１】
（発明の分野）
本発明は、ポリマー殻が付加されたナノ粒子に関し、該ポリマー殻は該ナノ粒子に対して１つ以上の選択された特性を付与する。本発明は、選択された特性を有する環状オレフィン誘導体、好ましくはノルボルネン誘導体の遷移金属開環メタセシス重合を利用するナノ粒子の製造方法にも関する。本方法では、ポリマーをナノ粒子の表面から外に成長させることができる。本発明は、ある特定の新規なモノマーおよびポリマー、ならびに検体の検出または定量のための方法およびキットにも関する。
【０００２】
（発明の背景）
近年、ナノスケールの構築ブロックを周期的機能性材料に組み立てるための方法の開発に大きな関心が寄せられている。ストーホフ（Ｓｔｏｒｈｏｆｆ）らのＪ．  Ｃｌｕｓｔ．  Ｓｃｉ．第８巻、１７９頁（１９９７年）および同文献中に挙げられた引例、ならびにブルーシャ（Ｂｒｏｕｓｓｅａｕ）らのＪ．  Ａｍ．  Ｃｈｅｍ．  Ｓｏｃ．第１２０巻、７６４５頁（１９９８年）を参照のこと。これらの方法は、新規の構築ブロック組成物およびアセンブリ手法の両方の手段に依拠している。
【０００３】
前者に関して、現在のところ無機および有機組成物の両方が入手可能である。重要なことは、これらの構築ブロックのいくつかは、巨視量および単分散形態で入手可能である。たとえば、１〜４０ｎｍの範囲の直径を有するＣｄＳおよびＣｄＳｅ粒子［マリ（Ｍｕｒｒａｙ）ら、Ｊ．  Ａｍ．  Ｃｈｅｍ．  Ｓｏｃ．，第１１５巻、８７０６頁（１９９３年）；ウェラー（Ｗｅｌｌｅｒ）、Ａｎｇｅｗ．  Ｃｈｅｍ．，  Ｉｎｔ．  Ｅｄ．  Ｅｎｇｌ．、第３２巻、４１頁（１９９３年）；ウァーング（Ｗａｎｇ）とヘロン（Ｈｅｒｒｏｎ）、Ｊ．  Ｐｈｙｓ．  Ｃｈｅｍ．、第９５巻、５２５頁（１９９１年）］および金粒子［グラバー（Ｇｒａｂａｒ）ら、Ｊ．  Ａｎａｌ．  Ｃｈｅｍ．、第６７巻、７３５頁（１９９５年）；フレンズ（Ｆｒｅｎｓ）、Ｎａｔｕｒｅ  Ｐｈｙｓ．  Ｓｃｉ．、第２４１巻、２０頁（１９７３年）；ハイアット（Ｈａｙａｔ），Ｍ．Ａ．編、「コロイド状金：原理、方法および応用（Ｃｏｌｌｏｉｄａｌ  Ｇｏｌｄ：  Ｐｒｉｎｃｉｐｌｅｓ，  Ｍｅｔｈｏｄｓ  ａｎｄ  Ａｐｐｌｉｃａｔｉｏｎｓ）」（アカデミック、サンジエゴ、１９９１年）］の単分散試料を調製するための様々な方法が知られている。これらの明確に規定された無機粒子に関わる研究は、量子閉じ込め効果のより深い理解をもたらすだけでなく、新しい有用な分光法［フリーマン（Ｆｒｅｅｍａｎ）ら、Ｓｃｉｅｎｃｅ、第２６７巻、１６２９頁（１９９５年）；ツー（Ｚｈｕ）ら、Ｊ．  Ａｍ．  Ｃｈｅｍ．  Ｓｏｃ．、第１１９巻、２３５頁（１９９７年）］ならびに検出技術［マーキン（Ｍｉｒｋｉｎ）ら、Ｎａｔｕｒｅ、第３８２巻、６０７頁（１９９６年）；エルガニアン（Ｅｌｇｈａｎｉａｎ）ら、Ｓｃｉｅｎｃｅ、第２７７巻、１０７８頁（１９９７年）；ストーホフ（Ｓｔｏｒｈｏｆｆ）ら、Ｊ．  Ａｍ．  Ｃｈｅｍ．  Ｓｏｃ．、第１２０巻、１９５９頁（１９９８年）］の発達をもたらした。同様に、ポリマー粒子組成物の合成、キャラクタリゼーションおよび研究から、多くのことが分かってきた。グッドウィン（Ｇｏｏｄｗｉｎ）ら、Ｃｏｌｌｏｉｄ  Ｐｏｌｙｍ．  Ｓｃｉ．、第５２５巻、４６４頁（１９７４年）；グッドウィン（Ｇｏｏｄｗｉｎ）ら、Ｃｏｌｌｏｉｄ  Ｐｏｌｙｍ．  Ｓｃｉ．、第２５７巻、６１頁（１９７９年）；シュミット（Ｓｃｈｍｉｔｔ）ら、Ａｄｖ．  Ｍａｔｅｒ．、第９巻、６１頁（１９９７年）；ジョージヤカマン（Ｊｏｓｅ−Ｙａｃａｍａｎ）ら、Ａｐｐｌ．  Ｐｈｙｓ．  Ｌｅｔｔ、第７巻、９１３頁（１９６９年）；オルセン（Ｏｌｓｅｎ）とカファフィ（Ｋａｆａｆｉ）、Ｊ．  Ａｍ．  Ｃｈｅｍ．  Ｓｏｃ．、第１１３巻、７７５８頁（１９９１年）；スパッツ（Ｓｐａｔｚ）ら、Ａｄｖ．  Ｍａｔｅｒ、第８巻、３３７頁（１９９６年）。しかしながら、ナノスケール寸法（＜１００ｎｍ）を有するそのような系について知られていることは遙かに少ない。
【０００４】
このサイズスケールのナノ粒子コアと有機ポリマー殻とからなる構造物を調製するための合成方法の開発は、新しく用途の広いハイブリッドナノ粒子構築ブロックのクラスへの道を切り開くことになるであろう。重要なことは、もし組成物とポリマー殻の厚みを制御することができれば、これらの新規な材料の化学的および物理的特性に対して従来にない制御を行うことができるであろう。
【０００５】
（発明の概要）
本発明は、少なくとも１つのポリマー殻が付加されたナノ粒子の調製方法を提供し、各ポリマー殻は選択された（単数または複数の）特性を有する。本方法は、開始モノマーをナノ粒子の表面に付加することを含む。次に、開始モノマーが付加されたナノ粒子を遷移金属開環メタセシス触媒と接触させて、開始モノマーを活性化する。ナノ粒子は、モノマーが重合してナノ粒子に付加された１つ以上のポリマー殻を形成するような効果的条件の下で、式Ｐ−Ｌ−Ｎで表される１種類以上の成長モノマーとも接触させる。式Ｐ−Ｌ−Ｎにおいて、Ｎは環状オレフィン含有基であり、Ｐは各ポリマー殻に選択された（単数または複数の）特性を与える部分であり、Ｌは結合またはリンカーである。本発明はまた、Ｐが還元活性、光学活性、電子活性および磁気活性からなる群より選択される特性を有する部分である、ナノ粒子、開始モノマーおよび成長モノマーも提供する。
【０００６】
本発明はさらに、本発明の１種類のナノ粒子を検体を含有する可能性のある試料と接触させることと、検体を検出または定量するために、ナノ粒子の（単数または複数の）特性を検出または測定することとを含む、検体を検出または定量するための方法も提供する。本発明はまた、本発明の１種類のナノ粒子を保持する容器を含む、検体を検出または定量するためのキットも提供する。
【０００７】
さらに、本発明は結合モノマーも提供する。この結合モノマーは、式Ｎ−Ｌ−Ｂで表され、式中、Ｂは検体に特異的に結合する結合部分であり、ＮおよびＬは上で定義した通りである。
【０００８】
本発明はまた、本発明の１種類以上の成長モノマーを重合させることによって形成されるポリマーも提供する。これらのポリマーは、Ｌが結合部分Ｂを含む場合に、検体を検出または定量するために用いることができる。したがって、本発明はまた、検体を含有する可能性のある試料をポリマーと接触させることと、検体を検出または定量するために、ポリマーの（単数または複数の）特性を検出または測定することとを含む、検体を検出または定量するための方法も提供する。さらに、本発明は、Ｌが結合部分Ｂを含んでいる、本発明のポリマーを保持する容器を含む検体を検出または定量するためのキットを提供する。
【０００９】
最後に、本発明は、結合モノマーが検体に結合するように、検体を本発明の１種類の結合モノマーに接触させることを含む、検体を検出または定量するための方法も提供する。次に、成長モノマーが重合して検体に付加されたポリマーを形成するように、本発明の１種類の成長モノマーを加える。次に、検体を検出または定量するために、検体に付加されたポリマーの（単数または複数の）特性を検出または測定する。最後に、本発明は、本発明の１種類の結合モノマーを保持する容器、本発明の１種類の成長モノマーを保持する容器、あるいはその両方を含む、検体を検出または定量するためのキットを提供する。
【００１０】
（好適な実施形態の詳細な説明）
本発明の実施において有用なナノ粒子には、金属（たとえば、金、銀、銅、および白金）、半導体（たとえば、Ｓｉ、ＣｄＳｅ、ＣｄＳ、およびＺｎＳで被覆したＣｄｓ）、ポリマー（たとえば、ポリスチレンおよびポリメタクリル酸メチル）、磁性体（たとえば、強磁鉄鉱）、絶縁体（たとえば、ＳｉＯ２）、および超伝導体（たとえば、ＹＢａ2Ｃｕ3Ｏ7-8）コロイド状材料が含まれる。本発明の実施において有用な他のナノ粒子には、ＺｎＳｅ、ＺｎＳ、ＺｎＯ、ＴｉＯ2、ＡｇＩ、ＡｇＢｒ、ＨｇＩ2、ＰｂＳ、ＰｂＳｅ、ＰｂＴｅ、ＺｎＴｅ、ＳｉＯ2、ＣｄＴｅ、Ｉｎ2Ｓ3、Ｉｎ2Ｓｅ3、Ｉｎ2Ｔｅ3、Ｃｄ3Ｐ2、Ｃｄ3Ａｓ2、ＩｎＡｓ、ＩｎＰ、ＧａＰ、およびＧａＡｓが含まれる。現時点においては、金ナノ粒子が好ましい。
【００１１】
ナノ粒子の大きさは、好ましくは約１ｎｍ〜約１５０ｎｍ（平均径）である。さらに好ましくは、ナノ粒子は約２ｎｍ〜約１００ｎｍである。最も好ましくは、ナノ粒子は約２ｎｍ〜約３０ｎｍである。
【００１２】
金属、半導体および磁性体ナノ粒子の製造方法は、当該技術分野において周知である。たとえば、シュミッド（Ｓｃｈｍｉｄ），Ｇ．編、「クラスターとコロイド（Ｃｌｕｓｔｅｒｓ  ａｎｄ  Ｃｏｌｌｏｉｄｓ）」（ＶＣＨ，ワインハイム、１９９４年）；ハイアット（Ｈａｙａｔ），Ｍ．Ａ．編、「コロイド状金（Ｃｏｌｌｏｉｄａｌ  Ｇｏｌｄ）：原理、方法、および応用（Ｐｒｉｎｃｉｐｌｅｓ，  Ｍｅｔｈｏｄｓ，  ａｎｄ  Ａｐｐｌｉｃａｔｉｏｎｓ）」（アカデミックプレス、サンジエゴ、１９９１年）；マサー（Ｍａｓｓａｒｔ），Ｒ．、ＩＥＥＥ  Ｔｒａｎｓａｃｔｉｏｎｓ  Ｏｎ  Ｍａｇｎｅｔｉｃｓ、第１７巻、１２４７頁（１９８１年）；アマディ（Ａｈｍａｄｉ），Ｔ．Ｓ．ら、Ｓｃｉｅｎｃｅ、第２７２巻、１９２４頁（１９９６年）；ヘングライン（Ｈｅｎｇｌｅｉｎ），Ａ．ら、Ｊ．  Ｐｈｙｓ．  Ｃｈｅｍ．、第９９巻、１４１２９頁（１９９５年）；カーチス（Ｃｕｒｔｉｓ），Ａ．Ｃ．ら、Ａｎｇｅｗ．  Ｃｈｅｍ．  Ｉｎｔ．  Ｅｄ．  Ｅｎｇｌ、第２７巻、１５３０頁（１９８８年）；ブラスト（Ｂｒｕｓｔ）ら、Ｊ．  Ｃｈｅｍ．  Ｓｏｃ．，  Ｃｈｅｍ．  Ｃｏｍｍｕｎ，８０１頁（１９９４年）；ＰＣＴ出願ＷＯ９８／２１５８７を参照のこと。
【００１３】
ＺｎＳ、ＺｎＯ、ＴｉＯ2、ＡｇＩ、ＡｇＢｒ、ＨｇＩ2、ＰｂＳ、ＰｂＳｅ、ＺｎＴｅ、ＣｄＴｅ、Ｉｎ2Ｓ3、Ｉｎ2Ｓｅ3、Ｃｄ3Ｐ2、ＳｉＯ2、Ｃｄ3Ａｓ2、ＩｎＡｓ、ＺｎＳｅ、ＩｎＰ、ＧａＰ、およびＧａＡｓナノ粒子の製造方法もまた当該技術分野において周知である。たとえば、ウェラー（Ｗｅｌｌｅｒ）、Ａｎｇｅｗ．  Ｃｈｅｍ．  Ｉｎｔ．  Ｅｄ．  Ｅｎｇｌ．，第３２巻、４１頁（１９９３年）；ヘングライン（Ｈｅｎｇｌｅｉｎ），Ａ．、Ｔｏｐ．  Ｃｕｒｒ．  Ｃｈｅｍ．、第１４３巻、１１３頁（１９８８年）；ヘングライン（Ｈｅｎｇｌｅｉｎ）、Ｃｈｅｍ．  Ｒｅｖ．，第８９巻、１８６１頁（１９８９年）；ブラス（Ｂｒｕｓ）、Ａｐｐｌ．  Ｐｈｙｓ．  Ａ．、第５３巻、４６５頁（１９９１年）；バークマン（Ｂａｈｎｃｍａｎｎ）、「太陽エネルギーの光化学変換と蓄蔵（Ｐｈｏｔｏｃｈｅｍｉｃａｌ  Ｃｏｎｖｅｒｓｉｏｎ  ａｎｄ  Ｓｔｏｒａｇｅ  ｏｆ  Ｓｏｌａｒ  Ｅｎｅｒｇｙ）」（ペリゼッティ（Ｐｅｌｉｚｅｔｔｉ）とシヴェロ（Ｓｃｈｉａｖｅｌｌｏ）編、１９９１年）の２５１頁；ウァーング（Ｗａｎｇ）とヘロン（Ｈｅｒｒｏｎ）、Ｊ．  Ｐｈｙｓ．  Ｃｈｅｍ．、第９５巻、５２５頁（１９９１年）；オルシャフスキー（Ｏｌｓｈａｖｓｋｙ）ら、Ｊ．  Ａｍ．  Ｃｈｅｍ．  Ｓｏｃ．、第１１２巻、９４３８頁（１９９０年）；ウシダ（Ｕｓｈｉｄａ）ら、Ｊ．  Ｐｈｙｓ．  Ｃｈｅｍ．、第９５巻、５３８２頁（１９９２年）；ＰＣＴ出願ＷＯ９８／２１５８７；スー（Ｘｕ）ら、Ｍａｔｅｒ．  Ｒｅｓ．  Ｓｏｃ．  Ｓｙｍｐ．  Ｐｒｏｃ．、第５３６巻、４０１〜４０５頁（１９９９年）；マリック（Ｍａｌｉｋ）ら、Ｊ．  Ｍａｔｅｒ．  Ｃｈｅｍ．、第８巻、１８８５〜１８８８頁（１９９８年）；ハガタ（Ｈａｇｇａｔａ）ら、Ｊ．  Ｍａｔｅｒ．  Ｃｈｅｍ．、第７巻、１９６９〜１９７５頁（１９９７年）；ピケット（Ｐｉｃｋｅｔｔ）ら、Ｊ．  Ｍａｔｅｒ．  Ｃｈｅｍ．、第７巻、１８５５〜１８６５頁（１９９７年）；ミチック（Ｍｉｃｉｃ）ら、Ｊ．  Ｌｕｍｉｎ．第７０巻、９５〜１０７頁（１９９６年）；ミチック（Ｍｉｃｉｃ）ら、Ｊ．  Ｐｈｙｓ．  Ｃｈｅｍ．、第９９巻、７７５４〜９頁（１９９５年）；およびヴィアーノ（Ｖｉａｎｏ）ら、Ｎａｎｏｓｔｒｕｃｔ．  Ｍａｔｅｒ、第３巻、２３９〜４４頁（１９９３年）を参照のこと。
【００１４】
さらに、ポリマーナノ粒子を製造する方法が当該技術分野において周知である。たとえば、ＰＣＴ出願ＷＯ９８／２１５８７；ガオ（Ｇａｏ）ら、Ｃｈｉｎ．  Ｊ．  Ｐｏｌｙｍ．  Ｓｃｉ．、第１７巻、５９５〜６０１頁（１９９９年）；オオクボ（Ｏｋｕｂｏ）ら、Ｃｏｌｌｏｉｄ  Ｐｏｌｙｍ．  Ｓｃｉ．、第２７７巻、９００〜９０４頁（１９９９年）；カーンズ（Ｃａｉｒｎｓ）ら、Ｌｏｎｇｍｕｉｒ、第１５巻、８０５２〜８０５８頁（１９９９年）；プイグ（Ｐｕｉｇ）、Ｒｅｖ．  Ｍｅｘ．  Ｆｉｓ．、第４５巻、１８〜２０頁（１９９９年）；チェン（Ｃｈｅｎ）ら、Ｊ．  Ｐｏｌｙｍ．  Ｓｃｉ．、Ｐａｒｔ  Ａ：  Ｐｏｌｙｍ．  Ｃｈｅｍ．、第３７巻、２１５５〜２１６６頁（１９９９年）；ランドフェスター（Ｌａｎｄｆｅｓｔｅｒ）ら、Ｍａｃｒｏｍｏｌｅｃｕｌｅｓ、第３２巻、５２２２〜５２２８頁（１９９９年）；ストーク（Ｓｔｏｒｋ）ら、Ｐｏｌｙｍ．  Ｍａｔｅｒ．  Ｓｃｉ．  Ｅｎｇ．、第８０巻、８〜９頁（１９９９年）；シャングリン（Ｘｉａｎｇｌｉｎｇ）ら、Ｒａｄｉａｔ．  Ｐｈｙｓ．  Ｃｈｅｍ．、第５４巻、２７９〜２８３頁（１９９９年）；シャリア（Ｃｈａｒｒｅｙｒｅ）ら、Ｊ．  Ｂｉｏａｃｔ．  Ｃｏｍｐａｔ．  Ｐｏｌｙｍ．、第１４巻、６４〜９０頁（１９９９年）；サベル（Ｓａｂｅｌ）ら、ＰＣＴ出願ＷＯ９８／５６３６１；ミング（Ｍｉｎｇ）ら、Ｍａｃｒｏｍｏｌｅｃｕｌｅｓ、第３２巻、５２８〜５３０頁（１９９９年）；シャートル（Ｓｃｈａｅｒｔｌ）ら、Ｐｒｏｇ．  Ｃｏｌｌｏｉｄ  Ｐｏｌｙｍ．  Ｓｃｉ．第１１０巻、２８５〜２９０頁（１９９８年）；リー（Ｌｉ）ら、Ｍａｃｒｏｍｏｌｅｃｕｌｅｓ、第３１巻、６８４１〜６８４４頁（１９９８年）；ミング（Ｍｉｎｇ）ら、Ｍａｃｒｏｍｏｌ．  Ｃｈｅｍ．  Ｐｈｙｓ．、第１９９巻、１０７５〜１０７９頁（１９９８年）；フリッツ（Ｆｒｉｔｚ）ら、Ｊ．  Ｃｏｌｌｏｉｄ  Ｉｎｔｅｒｆａｃｅ  Ｓｃｉ．、第１９５巻、２７２〜２８８頁（１９９７年）；ツァン（Ｚｈａｎｇ）ら、Ｍａｃｒｏｍｏｌｅｃｕｌｅｓ、第３０巻、６３８８〜６３９０頁（１９９７年）；カマス（Ｃａｍｍａｓ）ら、Ｊ．  Ｃｏｎｔｒｏｌｌｅｄ  Ｒｅｌｅａｓｅ、第４８巻、１５７〜１６４頁（１９９７年）；ラーペント（Ｌａｒｐｅｎｔ）ら、Ｒｅａｃｔ．  Ｆｕｎｃｔ．  Ｐｏｌｙｍ．、第３３巻、４９〜５９頁（１９９７年）；ハーング（Ｈｕａｎｇ）ら、Ｉｎｔ．  Ｊ．  Ｐｏｌｙｍ．  Ｍａｔｅｒ．、第３５巻、１３〜１９頁（１９９７年）；ホルダール（Ｈｏｅｌｄｅｒｌｅ）ら、Ｐｏｌｙｍ．  Ｐｒｅｐｒ．  （Ａｍ．  Ｃｈｅｍ．  Ｓｏｃ．，  Ｄｉｖ．  Ｐｏｌｙｍ．  Ｃｈｅｍ．）、第３８巻、４７９〜４８０頁（１９９７年）；ホルダール（Ｈｏｅｌｄｅｒｌｅ）ら、第２１３回ＡＣＳＮ国際会議（サンフサンシスコ、１９９７年４月１３〜１７日）要旨集ＯＬＹ−２０６（１９９７年）；ラーペント（Ｌａｒｐｅｎｔ）ら、Ｍａｃｒｏｍｏｌｅｃｕｌｅｓ、第３０巻、３５４〜３６２頁（１９９７年）；ベニア−ジュリアンヌ（Ｖｅｎｉｅｒ−Ｊｕｌｉｅｎｎｅ）ら、Ｐｈａｒｍ．  Ａｃｔａ  Ｈｅｌｖ、第７１巻，１２１〜１２８頁（１９９６年）；レビー（Ｌｅｖｙ）ら、ＰＣＴ出願ＷＯ９６��２０６９８およびＷＯ９９／５３９０３；バナジー（Ｂａｎｅｉｊｅｅ）ら、Ｍａｃｒｏｍｏｌｅｃｕｌｅｓ、第２８巻、３９４０〜３頁（１９９５年）；マルヤマ（Ｍａｒｕｙａｍａ）ら、Ｂｉｏｍａｔｅｒｉａｌｓ、第１５巻、１０３５−４２頁（１９９４年）；ストルニック（Ｓｔｏｌｎｉｋ）ら、Ｊ．  Ｃｏｎｔｒｏｌｌｅｄ  Ｒｅｌｅａｓｅ、第３０巻、５７〜６７頁（１９９４年）；ポールケ（Ｐａｕｌｋｅ）ら、Ａｃｔａ  Ｐｏｌｙｍ．、第４３巻、２８８〜９１頁（１９９２年）；および、ミュラー（Ｍｕｅｌｌｅｒ），Ｋ．  Ｈ．；ワリス（Ｗａｌｌｉｓ），Ｋ．  Ｈ．、Ｉｎｔ．  Ｊ．  Ｐｈａｒｍｎ．、第８９巻、２５〜３１頁（１９９３年）を参照のこと。
【００１５】
最後に、超伝導体ナノ粒子の製造方法もまた、当該技術分野において周知である。たとえば、ジオヘーガン（Ｇｅｏｈｅｇａｎ）ら、Ａｐｐｌ．  Ｐｈｙｓ．  Ｌｅｔｔ、第７４巻、３７８８〜３７９０頁（１９９９年）；フクナガ（Ｆｕｋｕｎａｇａ）ら、Ｍａｔｅｒ．  Ｔｒａｎｓ．，  ＪＩＭ、第４０巻、１１８〜１２２頁（１９９９年）；アワノ（Ａｗａｎｏ）ら、Ｗｏｒｌｄ  Ｃｏｎｇｒ．  Ｐａｒｔ．  Ｔｅｃｈｎｏｌ．、第３巻、１６９２〜１６９９頁（１９９８年）；フクナガ（Ｆｕｋｕｎａｇａ）ら、Ｊ．  Ｍａｔｅｒ．  Ｒｅｓ．、第１３巻、２４６５〜２４７１頁（１９９８年）；テロンス（Ｔｅｒｒｏｎｅｓ）ら、Ａｐｐｌ．  Ｐｈｙｓ．  Ａ：  Ｍａｔｅｒ．  Ｓｃｉ．  Ｐｒｏｃｅｓｓ．、Ａ６６，３０７〜３１７頁（１９９８年）；レバーコン（Ｒｅｖｅｒｃｈｏｎ）ら、Ｉｎｄ．  Ｅｎｇ．  Ｃへｍ．  Ｒｅｓ．、第３７巻、９５２〜９５８頁（１９９８年）；チャブラ（Ｃｈｈａｂｒａ）ら、Ｔｅｎｓｉｄｅ，  Ｓｕｒｆａｃｔａｎｔｓ，  Ｄｅｔｅｒｇ．、第３４巻、１５６〜１５８頁、１６０〜１６２頁、１６４〜１６８頁（１９９７年）；マーサー（Ｍａｓｅｒ）ら、Ａｄｖ．  Ｍａｔｅｒ．（Ｗｅｉｎｈｅｉｍ，  Ｇｅｒ．，）、第９巻、５０３〜５０６頁（１９９７年）；フクナガ（Ｆｕｋｕｎａｇａ）ら、Ｐｒｏｃ．−Ｅｌｅｃｔｒｏｃｈｅｍ．  Ｓｏｃ．、９７−２巻、２４〜３５頁（１９９７年）；イースト（Ｅａｓｔｏｅ）ら、Ｃｕｒｒ．  Ｏｐｉｎ．  Ｃｏｌｌｏｌｄ  Ｉｎｔｅｒｆａｃｅ  Ｓｃｉ，、第１巻、８００〜８０５頁（１９９６年）；チャブラ（Ｃｈｈａｂｒａ）ら、第４回世界界面活性剤会議（Ｗｏｒｌｄ  Ｓｕｒｆａｃｔａｎｔｓ  Ｃｏｎｇｒ．，  ４ｔｈ）、第１巻、６７〜９９頁（１９９６年）；ピライ（Ｐｉｌｌａｉ）ら、Ａｄｖ．  Ｃｏｌｌｏｉｄ  Ｉｎｔｅｒｆａｃｅ  Ｓｃｉ．、第５５巻、２４１〜６９頁（１９９５年）；クマー（Ｋｕｍａｒ）ら、Ｍａｔｅｒ．  Ｌｅｔｔ．、第１６巻、６８〜７４頁（１９９３年）；クマー（Ｋｕｍａｒ）ら、Ａｐｐｌ．  Ｐｈｙｓ．  Ｌｅｔｔ、第６２巻、７６５〜７頁（１９９３年）；および、ピライ（Ｐｉｌｌａｉ）ら、Ｓｕｒｆａｃｔａｎｔ  Ｓｃｉ．  Ｓｅｒ、第６６巻、２２７〜２４６頁（１９９７年）を参照のこと。
【００１６】
適切なナノ粒子は、たとえば、テッド・ペラ社（Ｔｅｄ  Ｐｅｌｌａ，  Ｉｎｃ．）（金）、アマーシャム社（Ａｍｅｒｓｈａｍ  Ｃｏｒｐｏｒａｔｉｏｎ）（金）、ならびに、ナノプローブ社（Ｎａｎｏｐｒｏｂｅｓ，  Ｉｎｃ．）（金）、ＢＢＩ（金）、バングス・ラボラトリーズ（Ｂａｎｇｓ  Ｌａｂｏｒａｔｏｒｉｅｓ）（金、ポリマー、シリカ、磁性体）、ベクター・ラボラトリーズ（Ｖｅｃｔｏｒ  Ｌａｂｏｒａｔｏｒｉｅｓ）（磁性バイオポリマー）、ポリサイエンシズ（Ｐｏｌｙｓｃｉｅｎｃｅｓ）（シリカ、ポリマー）、ダイナル社（Ｄｙｎａｌ，  Ｉｎｃ．）（ポリマー、磁性体）、アキュレート・ポリマーズ（Ａｃｃｕｒａｔｅ  Ｐｏｌｙｍｅｒｓ）（ポリマー）、ポリマー・ラボラトリーズ（Ｐｏｌｙｍｅｒ  Ｌａｂｏｒａｔｏｒｉｅｓ）（ポリマー）、ポリミクロスフェアーズ（ＰｏｌｙＭｉｃｒｏｓｐｈｅｒｅｓ）（ポリマー、磁性体）、スフェロテック（Ｓｐｈｅｒｅｏｔｅｃｈ）（ポリマー、蛍光体、磁性体）、キセノポア（Ｘｅｎｏｐｏｒｅ）（ポリマー）、および、インンターフェーシャル・ダイナミック社（Ｉｎｔｅｒｆａｃｉａｌ  Ｄｙｎａｍｉｃ  Ｃｏｒｐ．）（ポリマー）からも市販されている。
【００１７】
それぞれのナノ粒子は、該ナノ粒子に付加された複数の開始モノマーを有している。「開始モノマー」は、開始モノマーをナノ粒子に付加させることを可能にする官能基と、環状オレフィン基とを含む化合物である。環状オレフィン基は、開始モノマーがナノ粒子に付加されたときに、オレフィン官能性が、続いて添加される環状オレフィン含有成長モノマーの重合に関与するために利用可能であるように（後述する）、開始モノマー上に配置される。このことは、環状オレフィン基を開始モノマー上の官能基から離れた位置におくことによって、好ましくは、環状オレフィン基と官能基とが開始モノマーの反対側の端部に位置するようにすることによって達成される。したがって、固定化された開始モノマーは、適切な触媒（後述する）の添加によって一旦活性化されると、続いて添加される成長モノマーの重合のための部位を提供するとともに、ナノ粒子の表面から外にポリマーブロックを選択的成長させることを可能にする。
【００１８】
本明細書中で用いる「環状オレフィン」とは、各環が３個以上の炭素原子、好ましくは５〜８個の炭素原子を含む１〜３個の環を含む化合物、ならびに、環内に少なくとも１つの炭素−炭素二重結合をさらに含む（「オレフィン官能性」）化合物を意味する。環状オレフィンは、開環メタセシス重合（ＲＯＭＰ）を受けることができるものでなければならない。環状オレフィンは、開環反応によってひずみが解放され、ポリマー形成のための熱力学的駆動力を提供するような十分なひずみを環内に含んでいる場合に、ＲＯＭＰを受けることができる。環のひずみを評価するために、グリーンベルグ（Ｇｒｅｅｎｂｅｒｇ）とリーブマン（Ｌｉｅｂｍａｎ）の「ひずみのある有機分子（Ｓｔｒａｉｎｅｄ  Ｏｒｇａｎｉｃ  Ｍｏｌｅｃｕｌｅｓ）」の９４頁（アカデミックプレス、１９７８年）を参照した。好ましくは、環状オレフィンはノルボルネン、７−オキソノルボルネン、シクロオクテン、シクロオクタジエン、シクロペンテン、またはシクロブテンである。最も好ましくは、環状オレフィンはノルボルネンである。
【００１９】
官能基によってナノ粒子に付加することができる多くの化合物が知られている（以下、「付加化合物」と呼ぶ）。これらの付加化合物の製造方法や該付加化合物をナノ粒子に付加する方法は周知である。好ましくは、付加化合物は、ナノ粒子上への化合物の分子の化学吸着によって、あるいはナノ粒子への化合物の分子の共有結合によって、ナノ粒子の表面に安定に付加される。
【００２０】
本発明の実施において用いる適切な付加化合物、ならびに該付加化合物が付加されるナノ粒子の対応種には以下のものが含まれる。
ａ．Ｒ1ＳＨ、Ｒ1ＳＳＲ2、Ｒ1ＳＲ2、Ｒ1ＮＣ、Ｒ1ＣＮ、Ｒ1ＣＯ2Ｈ、Ｒ1ＳＯ2Ｈ、（Ｒ1）3Ｐ、（Ｒ1）3Ｎ、またはＡｒＳＨの式で表される化合物は、金ナノ粒子に付加することができる。
【００２１】
ｂ．Ｒ1ＳＨ、ＡｒＳＨ、または（Ｒ1）3Ｎの式で表される化合物は、銀、銅、パラジウム、および半導体ナノ粒子に付加することができる。
ｃ．Ｒ1ＮＣ、Ｒ2ＳＨ、Ｒ1ＳＳＲ2、またはＲ1ＳＲ2の式で表される化合物は、白金ナノ粒子に付加することができる。
【００２２】
ｄ．Ｒ1ＳＨの式で表される化合物は、ＧａＡｓおよびＩｎＰナノ粒子に付加することができる。
ｅ．Ｒ1ＳｉＣｌ3およびＲ1Ｓｉ（ＯＲ2）3の式で表される化合物を含む有機シラン、（Ｒ1ＣＯＯ）2、Ｒ1ＣＨ＝ＣＨ2、Ｒ1Ｌｉ、およびＲ1ＭｇＸは、ＳｉおよびＳｉＯ2ナノ粒子に付加することができる。
【００２３】
ｆ．Ｒ1ＣＯＯＨまたはＲ1ＣＯＮＨＲ2の式で表される化合物は、金属酸化物ナノ粒子に付加することができる。
ｇ．Ｒ1ＳＨ、Ｒ1ＮＨ2（式中、Ｒ1はピロール環の炭素の１つに付加される）の式で表される化合物、ＡｒＮＨ2、ピロール、またはピロール誘導体は、カプレート高温超伝導体ナノ粒子に付加することができる。
【００２４】
ｈ．Ｒ1ＣＯＯＨの式で表される化合物は、アルミニウム、銅、銀および白金ナノ粒子に付加することができる。
ｉ．アゾアルカン（Ｒ3ＮＮＲ3）やイソチオシアネート（Ｒ3ＮＣＳ）などの不飽和化合物は、シリコンナノ粒子に付加することができる。
【００２５】
上記の式において、
Ｒ1およびＲ2はそれぞれ式Ｘ（ＣＨ2）nを有し、化合物がＲ1とＲ2との両方で置換されている場合には、Ｒ1とＲ2とは同じであっても、異なっていてもよく、
Ｒ3は式ＣＨ3（ＣＨ2）nを有し、
ｎは０〜３０であり、
Ａｒはアリールであり、
Ｘは、−ＣＨ3、−ＣＨＣＨ3、−ＣＯＯＨ、−ＣＯ2（ＣＨ2）mＣＨ3、−ＯＨ、−ＣＨ2ＯＨ、エチレングリコール、ヘキサ（エチレングリコール）、−Ｏ（ＣＨ2）mＣＨ3、−ＮＨ2、−ＮＨ（ＣＨ2）mＮＨ2、ハロゲン、グルコース、マルトース、フラーレンＣ６０、環状オレフィン、または核酸であり、ｍは０〜３０である。
【００２６】
付加化合物およびそれらの調製および用途の説明については、以下の文献を参照のこと。シャ（Ｘｉａ）とホワイトサイド（Ｗｈｉｔｅｓｉｄｅｓ）、Ａｎｇｅｗ．  Ｃｈｅｍ．  Ｉｎｔ．  Ｅｄ、第３７巻、５５０〜５７５頁（１９９８年）および該文献中に挙げられている引例；ビショップ（Ｂｉｓｈｏｐ）ら、Ｃｕｒｒ．  Ｏｐｉｎｉｏｎ  Ｃｏｌｌｏｉｄ  ＆Ｉｎｔｅｒｆａｃｅ  Ｓｃｉ．、第１巻、１２７〜１３６頁（１９９６年）；カルバート（Ｃａｌｖｅｒｔ），Ｊ．、Ｖａｃ．  Ｓｃｉ．  Ｔｅｃｈｎｏｌ．  Ｂ、第１１巻、２１５５〜２１６３頁（１９９３年）；ウルマン（Ｕｌｍａｎ）、Ｃｈｅｍ．  Ｒｅｖ．、第９６巻、１５３３頁（１９９６年）（金の上にアルカンチオール）；デュボイス（Ｄｕｂｏｉｓ）ら、Ａｎｎｕ．  Ｒｅｖ．  Ｐｈｙｓ．  Ｃｈｅｍ．、第４３巻、４３７頁（１９９２年）（金の上にアルカンチオール）；ウルマン（Ｕｌｍａｎ）、「超薄有機フィルムへの招待：ラングミュア−ブロジェットから自己アセンブリへ（Ａｎ  Ｉｎｔｒｏｄｕｃｔｉｏｎ  ｔｏ  Ｕｌｔｒａｔｈｉｎ  Ｏｒｇａｎｉｃ  Ｆｉｌｍｓ：  Ｆｒｏｍ  Ｌａｎｇｍｕｉｒ−Ｂｌｏｄｇｅｔｔ  ｔｏ  Ｓｅｌｆ−Ａｓｓｅｍｂｌｙ）」（アカデミック、ボストン、１９９１年）（金の上にアルカンチオール）；ホワイトサイズ（Ｗｈｉｔｅｓｉｄｅｓ）、ロバートＡ．ウェルチ財団、化学研究ナノフェーズケミストリーに関する第３９回会議会議録（ヒューストン、ＴＸ、１０９〜１２１頁（１９９５年））（金に付加されたアルカンチオール）；ムチック（Ｍｕｃｉｃ）ら、Ｃｈｅｍ．  Ｃｏｍｍｕｎ．、５５５〜５５７頁（１９９６年）（３’チオールＤＮＡを金の表面に付加する方法を記載）；米国特許第５，４７２，８８１号（金の表面への、オリゴヌクレオチド−モノチオリン酸塩の結合）；バーウェル（Ｂｕｒｗｅｌｌ）、Ｃｈｅｍｉｃａｌ  Ｔｅｃｈｎｏｌｏｇｙ、第４巻、３７０〜３７７頁（１９７４年）およびマーテイウッチ（Ｍａｔｔｅｕｃｃｉ）とカルザーズ（Ｃａｒｕｔｈｅｒｓ）、Ｊ．  Ａｍ．  Ｃｈｅｍ．  Ｓｏｃ．、第１０３巻、３１８５〜３１９１頁（１９８１年）（シリカおよびガラス表面への、オリゴヌクレオチド−アルキルシロキサンの結合）；グラバー（Ｇｒａｂａｒ）ら、Ａｎａｌ．  Ｃｈｅｍ．、第６７巻、７３５〜７４３頁（アミノアルキルシロキサンの結合およびメルカプトアルキルシロキサンの類似の結合について）；ヌゾ（Ｎｕｚｚｏ）ら、Ｊ．  Ａｍ．  Ｃｈｅｍ．  Ｓｏｃ．、第１０９巻、２３５８頁（１９８７年）（金の上にジスルフィド）；アラーラ（Ａｌｌａｒａ）とヌゾ（Ｎｕｚｚｏ）、Ｌａｎｇｍｕｉｒ、第１巻、４５頁（１９８５年）（アルミニウムの上にカルボン酸）；アラーラ（Ａｌｌａｒａ）とトンプキンス（Ｔｏｍｐｋｉｎｓ）、Ｊ．  Ｃｏｌｌｏｉｄ  Ｉｎｔｅｒｆａｃｅ  Ｓｃｉ．、第４９巻、４１０〜４２１頁（１９７４年）（銅の上にカルボン酸）；イラー（Ｉｌｅｒ）、「シリカの化学（Ｔｈｅ  Ｃｈｅｍｉｓｔｒｙ  ｏｆ  Ｓｉｌｉｃａ）」第６章（ワイリ（Ｗｉｌｅｙ）、１９７９年）（シリカの上にカルボン酸）；チモンズ（Ｔｉｍｍｏｎｓ）とジズマン（Ｚｉｓｍａｎ）、Ｊ．  Ｐｈｙｓ．  Ｃｈｅｍ．、第６９巻、９８４〜９９０頁���１９６５年）（白金の上にカルボン酸）；ソリガ（Ｓｏｒｉａｇａ）とハバッド（Ｈｕｂｂａｒｄ）、Ｊ．  Ａｍ．  Ｃｈｅｍ．  Ｓｏｃ．、第１０４巻、３９３７頁（１９８２年）（白金の上に芳香族環式化合物）；ハバッド（Ｈｕｂｂａｒｄ）、Ａｃｃ．  Ｃｈｅｍ．  Ｒｅｓ．、第１３巻、１７７頁（１９８０年）（白金の上に、スルホラン、スルホキシド、および他の官能化溶媒）；ヒックマン（Ｈｉｃｋｍａｎ）ら、Ｊ．  Ａｍ．  Ｃｈｅｍ．  Ｓｏｃ．、第１１１巻、７２７１頁（１９８９年）（白金の上にイソニトリル）；マオツ（Ｍａｏｚ）とサギフ（Ｓａｇｉｖ）、Ｌａｎｇｍｕｉｒ、第３巻、１０４５頁（１９８７年）（シリカの上にシラン）；マオツ（Ｍａｏｚ）とサギフ（Ｓａｇｉｖ）、Ｌａｎｇｍｕｉｒ、第３巻、１０３４頁（１９８７年）（シリカの上にシラン）；ワッサマン（Ｗａｓｓｅｒｍａｎ）ら、Ｌａｎｇｍｕｉｒ、第５巻、１０７４頁（１９８９年）（シリカの上にシラン）；エルテコワ（Ｅｌｔｅｋｏｖａ）とエルテコフ（Ｅｌｔｅｋｏｖ）、Ｌａｎｇｍｕｉｒ、第３巻、９５１頁（１９８７年）（二酸化チタンおよびシリカの上に、芳香族カルボン酸、アルデヒド、アルコールおよびメトキシ基）；およびレック（Ｌｅｃ）ら、Ｊ．  Ｐｈｙｓ．  Ｃｈｅｍ．、第９２巻、２５９７頁（１９８８年）（金属の上に硬質リン酸塩）；ロー（Ｌｏ）ら、Ｊ．  Ａｍ．  Ｃｈｅｍ．  Ｓｏｃ．、第１１８巻、１１２９５−１１２９６頁（１９９６年）（超伝導体へのピロールの付加）；チェン（Ｃｈｅｎ）ら、Ｊ．  Ａｍ．  Ｃｈｅｍ．  Ｓｏｃ．、第１１７巻、６３７４〜５頁（１９９５年）（超伝導体へのアミンおよびチオールの付加）；チェン（Ｃｈｅｎ）ら、Ｌａｎｇｍｕｉｒ、第１２巻、２６２２〜２６２４頁（１９９６年）（超伝導体へのチオールの付加）；マックデビット（ＭｃＤｅｖｉｔｔ）ら、米国特許第５，８４６，９０９号（超伝導体へのアミンおよびチオールの付加）；シュ（Ｘｕ）ら、Ｌａｎｇｍｕｉｒ、第１４巻、６５０５〜６５１１頁（１９９８年）（超伝導体へのアミンの付加）；マーキン（Ｍｉｒｋｉｎ）ら、Ａｄｖ．  Ｍａｔｅｒ．（ワインハイム，ドイツ）第９巻、１６７〜１７３頁（１９９７年）（超伝導体へのアミンの付加）；ホビス（Ｈｏｖｉｓ）ら、Ｊ．  Ｐｈｙｓ．  Ｃｈｅｍ．  Ｂ、第１０２巻、６８７３〜６８７９頁（１９９８年）（シリコンへのオレフィンおよびジエンの付加）；ホビス（Ｈｏｖｉｓ）ら、Ｓｕｒｆ．  Ｓｃｉ．、第４０２−４０４巻、１〜７頁（１９９８年）（シリコンへのオレフィンおよびジエンの付加）；ホビス（Ｈｏｖｉｓ）ら、Ｊ．  Ｐｈｙｓ．  Ｃｈｅｍ．  Ｂ、第１０１巻、９５８１〜９５８５頁（１９９７年）（シリコンへのオレフィンおよびジエンの付加）；ハマース（Ｈａｍｅｒｓ）ら、Ｊ．  Ｐｈｙｓ．  Ｃｈｅｍ．  Ｂ、第１０１巻、１４８９〜１４９２頁（１９９７年）（シリコンへのオレフィンおよびジエンの付加）；ハマース（Ｈａｍｅｒｓ）ら、米国特許第５，９０８，６９２号（シリコンへのオレフィンおよびジエンの付加）；エリソン（Ｅｌｌｉｓｏｎ）ら、Ｊ．  Ｐｈｙｓ．  Ｃｈｅｍ．  Ｂ、第１０３巻、６２４３〜６２５１頁（１９９９年）（シリコンへのイソチオシアン酸塩の付加）；エ���ソン（Ｅｌｌｉｓｏｎ）ら、Ｊ．  Ｐｈｙｓ．  Ｃｈｅｍ．  Ｂ、第１０２巻、８５１０〜８５１８頁（１９９８年）（シリコンへのアゾアルカンの付加）；オオノ（Ｏｈｎｏ）ら、Ｍｏｌ．  Ｃｒｙｓｔ．  Ｌｉｑ．  Ｃｒｙｓｔ．  Ｓｃｉ．  Ｔｅｃｈｎｏｌ．，  Ｓｅｃｔ．  Ａ、第２９５巻、４８７〜４９０頁（１９２７年）（ＧａＡｓへのチオールの付加）；ロイター（Ｒｅｕｔｅｒ）ら、Ｍａｔｅｒ．  Ｒｅｓ．  Ｓｏｃ．  Ｓｙｍｐ．  Ｐｒｏｃ．、第３８０巻、１１９〜２４頁（１９９５年）（ＧａＡｓへのチオールの付加）；ベイン（Ｂａｉｎ）、Ａｄｖ．  Ｍａｔｅｒ．（ワインハイム、ドイツ連邦共和国）、第４巻、５９１〜４頁（１９９２年）（ＧａＡｓへのチオールの付加）；シーン（Ｓｈｅｅｎ）ら、Ｊ．  Ａｍ．  Ｃｈｅｍ．  Ｓｏｃ．、第１１４巻、１５１４〜１５頁（１９９２年）（ＧａＡｓへのチオールの付加）；ナカガワ（Ｎａｋａｇａｗａ）ら、Ｊｐｎ．  Ｊ．  Ａｐｐｌ．  Ｐｈｙｓ．Ｐａｒｔ  １、第３０巻、３７５９〜６２頁（１９９１年）（ＧａＡｓへのチオールの付加）；ルント（Ｌｕｎｔ）ら、Ｊ．  Ａｐｐｌ．  Ｐｈｙｓ．、第７０巻、７４４９〜６７頁（１９９１年）（ＧａＡｓへのチオールの付加）；ルント（Ｌｕｎｔ）ら、Ｊ．  Ｖａｃ．  Ｓｃｉ．  Ｔｅｃｈｎｏｌ．，  Ｂ、第９巻、２３３３〜６頁（１９９１年）（ＧａＡｓへのチオールの付加）；ヤマモト（Ｙａｍａｍｏｔｏ）ら、Ｌａｎｇｍｕｉｒ  ＡＣＳ  ＡＳＡＰ、ウェブ公開番号Ｉａ９９０４６７ｒ（ＩｎＰへのチオールの付加）；グ（Ｇｕ）ら、Ｊ．  Ｐｈｙｓ．  Ｃｈｅｍ．  Ｂ、第１０２巻、９０１５〜９０２８頁（１９９８年）（ＩｎＰへのチオールの付加）；メンゼル（Ｍｅｎｚｅｌ）ら、Ａｄｖ．  Ｍａｔｅｒ．（ワインハイム、ドイツ）、第１１巻、１３１〜１３４頁（１９９９年）（金へのジスルフィドの付加）；ヨネザワ（Ｙｏｎｅｚａｗａ）ら、Ｃｈｅｍ．  Ｍａｔｅｒ．、第１１巻、３３〜３５頁（１９９９年）（金へのジスルフィドの付加）；ポーター（Ｐｏｒｔｅｒ）ら、Ｌａｎｇｍｕｉｒ、第１４巻、７３７８〜７３８６頁（１９９８年）（金へのジスルフィドの付加）；ソン（Ｓｏｎ）ら、Ｊ．  Ｐｈｙｓ．  Ｃｈｅｍ．、第９８巻、８４８８〜９３頁（１９９４年）（金および銀へのニトリルの付加）；スタイナー（Ｓｔｅｉｎｅｒ）ら、Ｌａｎｇｍｕｉｒ、第８巻、２７７１〜７頁（１９９２年）（金および銅へのニトリルの付加）；ソロムン（Ｓｏｌｏｍｕｎ）ら、Ｊ．  Ｐｈｙｓ．  Ｃｈｅｍ．、第９５巻、１００４１〜９頁（１９９１年）（金へのニトリルの付加）；ソロムン（Ｓｏｌｏｍｕｎ）ら、Ｂｅｒ．  Ｂｕｎｓｅｎ−Ｇｅｓ．  Ｐｈｙｓ．  Ｃｈｅｍ．、第９５巻、９５〜８頁（１９９１年）（金へのニトリルの付加）；ヘンダーソン（Ｈｅｎｄｅｒｓｏｎ）ら、Ｉｎｏｒｇ．  Ｃｈｅｍ．  Ａｃｔａ、第２４２巻、１１５〜２４頁（１９９６年）（金へのイソニトリルの付加）；ヒュック（Ｈｕｃ）ら、Ｊ．  Ｐｈｙｓ．  Ｃｈｅｍ．  Ｂ、第１０３巻、１０４８９〜１０４９５頁（１９９９年）（金へのイソニトリルの付加）；ヒックマン（Ｈｉｃｋｍａｎ）ら、Ｌａｎｇｍｕｉｒ、第８巻、３５７〜９頁（１９９２年）（白金へのイソニトリルの付加）；スタイナー（Ｓｔｅｉｎｅｒ）ら、Ｌａｎｇｍｕｉｒ、第８巻、９０〜４頁（１９９２年）（金へのアミンおよびホスフィンの付加、ならびに銅へのアミンの付加）；マイヤ（Ｍａｙｙａ）ら、Ｊ．  Ｐｈｙｓ．  Ｃｈｅｍ．  Ｂ、第１０１巻、９７９０〜９７９３頁（１９９７年）（金および銀へのアミンの付加）；チェン（Ｃｈｅｎ）ら、Ｌａｎｇｍｕｉｒ、第１５巻、１０７５〜１０８２頁（１９９９年）（金へのカルボン酸塩の付加）；タオ（Ｔａｏ）、Ｊ．  Ａｍ．  Ｃｈｅｍ．  Ｓｏｃ．、第１１５巻、４３５０〜４３５８頁（１９９３年）（銅および銀へのカルボン酸塩の付加）；ライビニス（Ｌａｉｂｉｎｉｓ）ら、Ｊ．  Ａｍ．  Ｃｈｅｍ．  Ｓｏｃ．、第１１４巻、１９９０〜５頁（１９９２年）（銀および銅へのチオールの付加）；ライビニス（Ｌａｉｂｉｎｉｓ）ら、Ｌａｎｇｍｕｉｒ、第７巻、３１６７〜７３頁（１９９１年）（銀へのチオールの付加）；フェンター（Ｆｅｎｔｅｒ）ら、Ｌａｎｇｍｕｉｒ、第７巻、２０１３〜１６頁（１９９１年）（銀へのチオールの付加）；チャン（Ｃｈａｎｇ）ら、Ａｍ．  Ｃｈｅｍ．  Ｓｏｃ．、第１１６巻、６７９２〜８０５頁（１９９４年）（銀へのチオールの付加）；リー（Ｌｉ）ら、Ｊ．  Ｐｈｙｓ．  Ｃｈｅｍ．、第９８巻、１１７５１〜５頁（１９９４年）（銀へのチオールの付加）；リー（Ｌｉ）ら、Ｒｅｐｏｒｔ、２４頁（１９９４年）（銀へのチオールの付加）；ターロフ（Ｔａｒｌｏｖ）ら、米国特許第５，９４２，３９７号（銀および銅へのチオールの付加）；ワルデック（Ｗａｌｄｅｃｋ）ら、ＰＣＴ出願ＷＯ／９９／４８６８２（銀および銅へのチオールの付加）；グイ（Ｇｕｉ）ら、Ｌａｎｇｍｕｉｒ、第７巻、９５５〜６３頁（１９９１年）（銀へのチオールの付加）；ワルツァック（Ｗａｌｃｚａｋ）ら、Ｊ．  Ａｍ．  Ｃｈｅｍ．  Ｓｏｃ．、第１１３巻、２３７０〜８頁（１９９１年）（銀へのチオールの付加）；サンギオルギ（Ｓａｎｇｉｏｒｇｉ）ら、Ｇａｚｚ．  Ｃｈｉｍ．  Ｉｔａｌ．、第１１１巻、９９〜１０２頁（１９８１年）（銅へのアミンの付加）；マガロン（Ｍａｇａｌｌｏｎ）ら、第２１５回ＡＣＳ国内会議（ＡＣＳ  Ｎａｔｉｏａｎａｌ  Ｍｅｅｔｉｎｇ、ダラス、１９９８年３月２９日〜４月２日）、要旨集ＣＯＬＬ−０４８（銅へのアミンの付加）；パティル（Ｐａｔｉｌ）ら、Ｌａｎｇｍｕｉｒ、第１４巻、２７０７〜２７１１頁（１９９８年）（銀へのアミンの付加）；サストゥリー（Ｓａｓｔｒｙ）ら、Ｊ．  Ｐｈｙｓ．  Ｃｈｅｍ．  Ｂ、第１０１号、４９５４〜４９５８頁（１９９７年）（銀へのアミンの付加）；バンサル（Ｂａｎｓａｌ）ら、Ｊ．  Ｐｈｙｓ．  Ｃｈｅｍ．  Ｂ、第１０２巻、４０５８〜４０６０頁（１９９８年）（シリコンへのアルキルリチウムの付加）；バンサル（Ｂａｎｓａｌ）ら、Ｊ．  Ｐｈｙｓ．  Ｃｈｅｍ．  Ｂ、第１０２巻、１０６７〜１０７０頁（１９９８年）（シリコンへのアルキルリチウムの付加）；チドゥセイ（Ｃｈｉｄｓｅｙ），第２１４回ＡＣＳ国内会議（ＡＣＳ  Ｎａｔｉｏａｎａｌ  Ｍｅｅｔｉｎｇ、ラスベガス、ＮＶ、１９９７年９月７〜１１日）、要旨集Ｉ＆ＥＣ−０２７（シリコンへのアルキルリチウムの付加）；ソング（Ｓｏｎｇ），  Ｊ．  Ｈ論文、カリフォルニア大学サンジエゴ校（１９９８年）（二酸化ケイ素へのアルキルリチウムの付加）；メイヤー（Ｍｅｙｅｒ）ら、Ｊ．  Ａｍ．  Ｃｈｅｍ．  Ｓｏｃ．、第１１０巻、４９１４〜１８頁（１９８８年）（半導体へのアミンの付加）；およびブラジル（Ｂｒａｚｄｉｌ）ら、Ｊ．  Ｐｈｙｓ．  Ｃｈｅｍ．、第８５巻、１００５〜１４頁（１９８１年）（半導体へのアミンの付加）。本発明の実施において用いる適切な開始モノマーには、下記の式を有する上記既知の付加化合物の環状オレフィン含有誘導体が含まれる。
【００２７】
Ｎ−Ｌ−Ａ
（式中、
Ｎは環状オレフィン含有基であり、
ＬはＮをＡに付加するための結合またはリンカーであり、
Ａは付加化合物含有基である。）
Ａの素性は、ナノ粒子を構成する材料の素性に依存する（上記参照）。
【００２８】
Ｌは結合であることに加えて、リンカーでもあり得る。リンカーとしては、Ｌはいかなる所望の化学基であってもよい。たとえば、Ｌとしては、ポリマー（たとえば、ポリエチレングリコール、ポリメチレン、タンパク質、ペプチド、オリゴヌクレオチド、または核酸）、−ＣＯＯ−、−ＣＨ2（ＣＨ2）mＣＯＯ−、−ＯＣＯ−、−Ｒ1Ｎ（ＣＨ2）m−ＮＲ1−、−Ｏ（ＣＨ2）m−、−（ＣＨ2）m−、
【化２５】
0003650582.tif 000002
−Ｏ−（ＣＨ2）m−Ｏ−、
【化２６】
0003650582.tif 000003
【化２７】
0003650582.tif 000004
−Ｒ1Ｎ−（ＣＨ2）m−、
【化２８】
0003650582.tif 000005
【化２９】
0003650582.tif 000006
または
【化３０】
0003650582.tif 000007
が可能であり、式中、Ｒ1は上で定義した通りであり、ｍは０〜３０である。Ｌは、検体に特異的に結合する結合部分Ｂであってもよいし、該結合部分Ｂを含むものであってもよい（たとえば、抗体またはオリゴヌクレオチド）（下記参照）。
開始モノマーは、当該技術分野において周知の方法によって合成することができる。特に、開始モノマーの合成には、標準的な有機化学合成手順を用いて、環状オレフィン含有基Ｎと付加化合物含有基Ａとを、結合を介して互いに連結するか、あるいはリンカーＬに連続して連結する。たとえば、ラロック（Ｌａｒｏｅｋ）、「Ｃｏｍｐｒｅｈｅｎｓｉｖｅ  ｏｒｇａｎｉｃ  ｔｒａｎｓｆｏｒｍａｔｉｏｎｓ：  ａ  ｇｕｉｄｅ  ｔｏ  ｆｕｎｃｔｉｏｎａｌ  ｇｒｏｕｐ  ｐｒｅｐａｒａｔｉｏｎｓ」（ＶＣＨ出版、ニューヨーク、ＮＹ、１９８９年）および「Ｃｏｍｐｒｅｈｅｎｓｉｖｅ  ｏｒｇａｎｉｃ  ｆｕｎｃｔｉｏｎａｌ  ｇｒｏｕｐ  ｔｒａｎｓｆｏｒｍａｔｉｏｎｓ」（カトリツキー（Ｋａｔｒｉｔｚｋｙ）ら編、パーガモンプレス（Ｐｅｒｇａｍｏｎ  Ｐｒｅｓｓ）、ニューヨーク、１９９５年）を参照のこと。
【００２９】
様々なナノ粒子に対して用いる開始モノマーとして現時点において好ましいものは、ノルボルネニル含有アルカンチオールである。下記の実施例１は、そのような開始モノマーの調製のために用いることのできる方法を記載している。
【００３０】
開始モノマーは、付加化合物をナノ粒子に付加する場合と同様にしてナノ粒子に付加することができる。そのような方法は、当該技術分野において周知である。たとえば、上記付加化合物の考察において引用した引例を参照のこと。一般に、ナノ粒子と開始モノマーは、単純に接触させて、開始モノマーがナノ粒子の付加するのに十分な時間、接触状態に保たれる。好ましくは、次に重合の間の開始モノマーと成長中のポリマーの間の架橋を低減するために、開始モノマーと対応する付加化合物（希釈剤として）の混合物をナノ粒子に付加させる。最適な結果を与える付加化合物に対する開始モノマーの比率は、経験的に決定することができ、開始モノマーの種類、付加化合物の種類、およびナノ粒子の種類と大きさに依存する。「対応する付加化合物」という表現は、開始モノマーと付加化合物とが、必ずしもではないが、好ましくは、同一の一般的種類（たとえば、アルカン）であり、必ずしもではないが、好ましくは同一の官能基（たとえば、チオール）を有することを意味する。
【００３１】
開始モノマーをナノ粒子に付加した後、得られたナノ粒子を触媒と接触させ、重合を開始させる。触媒は遷移金属開環メタセシス触媒である。環状オレフィン誘導体とともに用いるのに適したそのような多くの触媒が知られている。たとえば、米国特許第４，２５０，０６３号、第４，７２７，２１５号、第４，８８３，８５１号、第４，９４５，１３５号、第４，９４５，１４１号、第４，９４５，１４４号、第５，１４６，０３３号、第５，１９８，５１１号、第５，２６６，６６５号、第５，２９６，５６６号、第５，３１２，９４０号、第５，３４２，９０９号、第５，７２８，７８５号、第５，７５０，８１５号、第５，８３１，１０８号、第５，８４９，８５１号、およびその引例；シュワブ（Ｓｃｈｗａｂ）ら、Ａｎｇｅｗ．  Ｃｈｅｍ．  Ｉｎｔ．  Ｅｄ．  Ｅｎｇｌ．、第３４巻、２０３９頁（１９９５年）；リン（Ｌｙｎｎ）ら、Ａｍ．  Ｃｈｅｍ．  Ｓｏｃ．、第１２０巻、１６２７頁（１９９８年）を参照のこと。
【００３２】
下記の式を有する官能基耐性触媒のファミリーが好ましい。
【００３３】
【化３１】
0003650582.tif 000008
式中、Ｍはオスミウム（Ｏｓ）またはルテニウム（Ｒｕ）であってもよく、Ｒ1は水素であり、Ｘ1およびＸ2は異なっていても同じであってもよく、任意のアニオン性リガンドであり、Ｌ1およびＬ2は異なっていても同じであってもよく、任意の中性電子供与体であり、Ｒ2は水素、置換または非置換アルキル、または置換または非置換アリールである。Ｘ1およびＸ2は最も好ましくは同一であり、−Ｃｌである。Ｌ1およびＬ2は、好ましくは式ＰｈｏｓＲ3Ｒ4Ｒ5で表されるホスフィンであり、式中、Ｐｈｏｓはホスフィンであり、Ｒ3は第二級アルキルまたはシクロアルキルであり、Ｒ4およびＲ5（同じであっても異なっていてもよい）はアリール、Ｃ1〜Ｃ10第一級アルキル、第二級アルキル、またはシクロアルキルである。Ｌ1およびＬ2は最も好ましくは同一であり、−Ｐｈｏｓ（シクロヘキシル）3、−Ｐｈｏｓ（シクロペンチル）3、または−Ｐｈｏｓ（イソプロピル）3である。好ましくは、Ｒ2は水素、Ｃ1〜Ｃ20アルキル、またはアリールである。Ｃ1〜Ｃ20アルキルは、１つ以上のアリール、ハロゲン化物、ヒドロキシ、Ｃ1〜Ｃ20アルコキシ、またはＣ2〜Ｃ20アルコキシカルボニル基によって随意に置換されていてもよい。アリールは、１つ以上のＣ1〜Ｃ20、アルキル、アリール、ヒドロキシル、Ｃ1〜Ｃ5アルコキシ、アミノ、ニトロ、またはハロゲン化物基によって随意に置換されていてもよい。最も好ましい触媒は、図１に示した化合物１である。これらの触媒の調製ならびに使用のための条件については、シュワヴ（Ｓｃｈｗａｂ）ら、Ａｎｇｅｗ．  Ｃｈｅｍ．  Ｉｎｔ．  Ｅｄ．  Ｅｎｇｌ．、第３４巻、２０３９頁（１９９５年）、リン（Ｌｙｎｎ）ら、Ｊ．  Ａｍ．  Ｃｈｅｍ．  Ｓｏｃ．、第１２０巻、１６２７頁（１９９８年）、および米国特許第５，８３１，１０８号に記載されており、これらの開示全体を参照によって本明細書中に組み入れる。これらの触媒は、ポリマー長および化学組成の例外的制御、粒子の大きさ、溶解性および形状を含む多数の特性を有するリビング重合を生み出す。
【００３４】
また、中央においてアルキリデンリガンド（ＣＲ1）、アルキリジンリガンド（ＣＨＲ2）、および２つの他のリガンド（Ｒ3およびＲ4）に連結されたレニウム（ＶＩＩ）原子を含む触媒のファミリーも好ましく、前記リガンドの少なくとも１つは、レニウム原子にメタセシス反応のための十分な求電子性を持たせるような、十分な電子吸引力を持った電子吸引性リガンドである。したがって、触媒は、Ｒｅ（ＣＲ1）（ＣＨＲ2）（Ｒ3）（Ｒ4）の式を有する。Ｒ1は、１〜２０個の炭素原子を有するアルキル、６〜２０個の炭素原子を有するアリール、７〜３０個の炭素原子を有するアラルキル、それぞれのハロゲン置換誘導体、およびそれぞれのシリコン含有アナログからなる群より選択される。Ｒ2は、Ｒ1からなる群より選択されるか、あるいは、触媒のＲｅ＝ＣＨＲ2部分をメタセシスを受けているオレフィンと反応させることによって得られた置換基である。Ｒ1およびＲ2の例としては、フェニル、ｔ−ブチル、トリメチルシリル、トリフェニル、メチル、トリフェニルシリル、トリ−ｔ−ブチル、トリ−ｔ−ブチルシリル、２，６−ジイソプロピルフェニル、２，４，６−トリイソプロピルフェニル、および２，６−ジメチルフェニルが含まれる。Ｒ3およびＲ4は、レニウム原子をメタセシス反応に十分な求電子性にするだけの電子吸引力を持つ任意の基であり得る。Ｒ3およびＲ4の両方が電子吸引性であることが好ましいが、触媒はただ１つの電子吸引性リガンドを含んでいてもよい。Ｒ3およびＲ4は、Ｒ1、ハロゲン、トリフラート、およびＲ3とＲ4の連鎖状結合物からなる群より個々に選択することができ、Ｒ3およびＲ4は個々に、レニウム原子に結合したアルコキシド酸素原子を含んでいてもよい。ただし、Ｒ1およびＲ2がｔ−ブチルであり、Ｒ3およびＲ4が同一である場合は、Ｒ3およびＲ4はｔ−ブトキシド、トリメチルシロキシド、ネオペンチルまたはハロゲン以外の基である。好ましくは、Ｒ3およびＲ4はいずれもアルコキシドリガンドであり、この場合、電子吸引性アルコキシドリガンドに対応するアルコールは約９以下のｐＫａを有しているべきである。この範囲に含まれる適切なリガンドには、フェノキシド、ヘキサフルオロ−ｔ−ブトキシド、およびジイソプロピルフェノキシドが含まれる。連鎖状Ｒ3およびＲ4基の例としては、ピナコレート、２，６−ジメチル−２，６−ヘプタヌジオレート、およびプロパン−１，３−ジオレートが挙げられる。触媒は典型的にはモノマーである。しかしながら、Ｒ3およびＲ4基が２つ以上の金属中心の架橋させるのに十分なだけ小さいものである場合には、ダイマー、オリゴマー、またはポリマーを形成することもできる。これらのレニウム触媒およびそれらの合成および用途は、米国特許第５，１４６，０３３号に記載されており、その全開示を本明細書中に参照によって組み込む。
【００３５】
好ましい触媒のさらなる群は、Ｍ（ＮＲ1）（ＯＲ2）2（ＣＨＲ3）の式を有するものである。Ｍはモリブデンまたはタングステンであり、Ｒ1およびＲ2はアルキル、アリール、アラルキル、ハロアルキル、ハロアリール、ハロアラルキル、またはそのシリコン含有アナログであり、Ｒ3はアルキル、アリール、アラルキルまたは前記触媒のＭ＝ＣＨＲ3部分をメタセシスを受けるオレフィンと反応させた結果として得られる置換基である。アルキルは１〜２０個の炭素原子を含み、アリールは６〜２０個の炭素原子を含み、アラルキルは７〜２０個の炭素原子を含む。Ｒ1の例には、２，６−ジイソプロピルフェニル、２，４，６−トリメチルフェニル、２，６−ジ−ｔ−ブチルフェニル、ペンタフルオロフェニル、ｔ−ブチル、トリメチルシリル、トリフェニルメチル、トリフェニルシリル、トリ−ｔ−ブチルシリル、およびペルフルオロ−２−メチル−２−ペンチルが含まれる。Ｒ2の例には、ｔ−ブチル、トリフルオロ−ｔ−ブチル、ペルフルオロ−ｔ−ブチル、ペルフルオロ−２−メチル−２−ペンチル、２，６−ジイソプロピルフェニル、ペンタフルオロフェニル、トリメチルシリル、トリフェニルシリル、トリ−ｔ−ブチルシリル、およびヘキサフルオロ−ｔ−ブチルが含まれる。Ｒ3は最初はｔ−ブチルまたはフェニルであるが、触媒のＭ＝ＣＨＲ3部分が触媒反応に密接に関与するため、ＣＨＲ3リガンドは他のメタセシスを受けるオレフィンからの他のアルキリデン断片によって置換される。この触媒のファミリーおよびそれらの合成および用途は、米国特許第４，７２７，２１５号に記載されており、該特許はその全開示を参照によって本明細書中に組み入れる。
【００３６】
開始モノマーは、当該技術分野において周知の方法によって触媒によって活性化される。たとえば上述の引例を参照のこと。他の適切な条件および最適条件は、経験的に決定することができる。
【００３７】
開始モノマーを触媒によって活性化した後、環状オレフィン含有成長モノマーを添加し、成長モノマーを重合させる。成長モノマーは以下の式を有する。
Ｎ−Ｌ−Ｐ
式中、
Ｎは、環状オレフィン含有基であり、
Ｌは、ＮをＰに付加するための結合またはリンカーであり、
Ｐは、得られるポリマーに選択された特性を与える部分であり、
Ｌは、開始モノマーに対して上述したものと同様であり、
Ｐは、得られるポリマーおよびポリマー−粒子ハイブリッドに所望の特性を与える。そのような特性には、親水性、疎水性、光学特性（たとえば、蛍光、色または非線形光学特性）、磁気活性（たとえば、不対電子）、電子活性（たとえば、伝導性ポリマー）、クラウンエーテルを用いた選択的イオン結合（たとえば、Ｎａ+、Ｐｂ2+などの結合）、および酸化還元活性（たとえば、フェロセン誘導体）が含まれる。好ましくは、特性は光学特性または酸化還元活性である。
【００３８】
多くの適切な環状オレフィン含有成長モノマーが知られている。たとえば、米国特許第４，２５０，０６３号、第５，０６４，９１９号、第５，１１７，３２７号、第５，１９８，５１１号、第５，２００，４７０号；デビース（Ｄａｖｉｅｓ）ら、Ｊ．  Ｃｈｅｍ．  Ｓｏｃ．  Ｐｅｒｋｉｎ  Ｉ、第４３３巻（１９７３年）；ポスナー（Ｐｏｓｎｅｒ）ら、Ｔｅｔｒａｈｅｄｒｏｎ、第３２巻、２２８１頁（１９７６年）を参照のこと。他の環状オレフィン含有成長モノマーは、標準的な有機化学合成手順によって合成することができる。特に、環状オレフィン部分Ｎおよび部分Ｐは、結合を介して違いに連結されるか、あるいは、周知の方法を用いてリンカーＬに連続して連結される。たとえば、「Ｃｏｍｐｒｅｈｅｎｓｉｖｅ  ｏｒｇａｎｉｃ  ｔｒａｎｓｆｏｒｍａｔｉｏｎｓ：  ａ  ｇｕｉｄｅ  ｔｏ  ｆｕｎｃｔｉｏｎａｌ  ｇｒｏｕｐ  ｐｒｅｐａｒａｔｉｏｎｓ」（ＶＣＨ出版、ニューヨーク、ＮＹ、１９８９年）および「Ｃｏｍｐｒｅｈｅｎｓｉｖｅ  ｏｒｇａｎｉｃ  ｆｕｎｃｔｉｏｎａｌ  ｇｒｏｕｐ  ｔｒａｎｓｆｏｒｍａｔｉｏｎｓ」（カトリツキー（Ｋａｔｒｉｔｚｋｙ）ら編、パーガモンプレス（Ｐｅｒｇａｍｏｎ  Ｐｒｅｓｓ）、ニューヨーク、１９９５年）を参照のこと。いくつかの成長モノマーの合成については以下の実施例に記載されている。
【００３９】
成長モノマーを重合させるための適切な条件には、環状オレフィンおよび環状オレフィン誘導体を重合させる技術において周知であるものが含まれる。たとえば、米国特許第４，８８３，８５１号、第４，９４５，１３５号、第４，９４５，１４１号、第４，９４５，１４４号、第５，１９８，５１１号、第５，２６６，６６５号、第５，２９６，４３７号、第５，２９６，５６６号、第５，３１２，９４０号、第５，３４２，９０９号、第５，７２８，７８５号、第５，７５０，８１５号、第５，８３１，１０８号、第５，８４９，８５１号、およびそれらの引例；シュワブ（Ｓｃｈｗａｂ）ら、Ａｎｇｅｗ．  Ｃｈｅｍ．  Ｉｎｔ．  Ｅｄ．  Ｅｎｇｌ、第３４巻、２０３９頁（１９９５年）；リン（Ｌｙｎｎ）ら、Ｊ．  Ａｍ．  Ｃｈｅｍ．  Ｓｏｃ．、第１２０巻、１６２７頁（１９９８年）を参照のこと。他の適切な条件および最適条件は、経験的に決定することができる。
【００４０】
重合において、特定のＰ基を有する単一の成長モノマー、または異なるＰ基を有するモノマーの混合物を用いて、単数または複数の特性を有する単一のポリマー殻を形成することができる。また、単一のモノマーまたはモノマー混合物の重合に続いて、１つ以上の別のモノマーの重合を一緒に、あるいは単独で行って、それぞれの殻が異なる（単数または複数）の特性を有する、ナノ粒子に付加された複数のポリマー殻を形成することもできる。
【００４１】
重合と、ポリマー殻の得られる大きさおよび特性は、触媒、溶媒、温度、成長モノマーの種類、成長モノマーの添加順序、および成長モノマーの量を含む反応条件の適切な選択によって制御することができる。好ましくは、より良好な制御を行うために、重合を停止させる化合物を添加することによって重合を停止させる。適切な化合物は当該技術分野において周知である。たとえば、上で挙げた引例を参照のこと。
【００４２】
本発明のポリマー−ナノ粒子ハイブリッドは、様々な用途を有する。該ハイブリッドは、たとえば検体を検出または定量するためのプローブとして使用することができる。たとえば、ＰＣＴ出願ＷＯ９８／０４７４０；ＰＣＴ出願ＷＯ９８／２１５８７；ストーホフ（Ｓｔｏｒｈｏｆｆ）ら、Ｊ．  Ｃｌｕｓｔ．  Ｓｃｉ．、第８巻、１７９頁（１９９７年）；ブルーソー（Ｂｒｏｕｓｓｅａｕ）ら、Ｊ．  Ａｍ．  Ｃｈｅｍ．  Ｓｏｃ．、第１２０巻、７６４５頁（１９９８年）；フリーマン（Ｆｒｅｅｍａｎ）ら、Ｓｃｉｅｎｃｅ、第２６７巻、１６２９頁（１９９５年）；シュー（Ｚｈｕ）ら、Ｊ．  Ａｍ．  Ｃｈｅｍ．  Ｓｏｃ．、第１１９巻、２３５頁（１９９７年）；マーキン（Ｍｉｒｋｉｎ）ら、Ｎａｔｕｒｅ、第３８２巻、６０７頁（１９９６年）；エルガニアン（Ｅｌｇｈａｎｉａｎ）ら、Ｓｃｉｅｎｃｅ、第２７７巻、１０７８頁（１９９７年）；ストーホフ（Ｓｔｏｒｈｏｆｆ）ら、Ｊ．  Ａｍ．  Ｃｈｅｍ．  Ｓｏｃ．、第１２０巻、１９５９頁（１９９８年）を参照のこと。
【００４３】
本発明によって検出または定量することのできる検体には、多糖、脂質、リポ多糖、タンパク質、糖タンパク質、リポタンパク質、核タンパク質、ペプチド、オリゴヌクレオチド、および核酸が含まれる。特異的検体には、抗体、免疫グロブリン、アルブミン、ヘモグロビン、凝固因子、ペプチドおよびタンパク質ホルモン（たとえば、インスリン、ゴナドトロピン、ソマトトロピン）、非ペプチドホルモン、インターロイキン、インターフェロン、他のサイトカイン、腫瘍特異性エピトープを含むペプチド（すなわち、腫瘍特異性タンパク質上でのみ見られるエピトープ）、細胞（たとえば、赤血球）、細胞表面分子（たとえば、ＣＤ抗原、インテグリン、細胞レセプター）、微生物（ウィルス、細菌、寄生虫、カビ、および真菌）、微生物の断片、タンパク質、成分または産物、小有機分子（たとえば、ジゴキシン、ヘロイン、コカイン、モルヒネ、メスカリン、リゼルギン酸、テトラヒドロカンナビノール、カンナビノール、ステロイド、ペンタミジン、およびビオチン）などが含まれる。検出または定量することのできる核酸およびオリゴヌクレオチドには、遺伝子（たとえば、特定の病気に関連する遺伝子）、ウィルスＲＮＡおよびＤＮＡ、細菌ＤＮＡ、真菌ＤＮＡ、ほ乳類ＤＮＡ（たとえば、ヒトＤＮＡ）、ｃＤＮＡ、ｍＲＮＡ、ＲＮＡおよびＤＮＡ断片、オリゴヌクレオチド、合成オリゴヌクレオチド、修飾オリゴヌクレオチド、一本鎖および二本鎖核酸、天然および合成核酸などが含まれる。
【００４４】
プローブとして機能するためには、ポリマー−ナノ粒子ハイブリッドは、ポリマー−ナノ粒子ハイブリッドが検体に特異的に結合することを可能にする該ハイブリッドに付加された結合部分Ｂを有していなければならない。適切な結合部分およびそれらの製造方法は、当該技術分野においてい周知である。たとえば、本質的にどんな検体も該検体に特異的な抗体を用いて検出または定量することができる。さらに、検体に特異的に結合する任意の分子を用いることができ、多くのそのような分子は当該技術分野において周知である。たとえば、核酸は、検体核酸の少なくとも一部分に相補的な配列を有するオリゴヌクレオチドを用いて検出または定量することができる。また、多糖およびグルコシル化タンパク質を検出または定量するためにレクチンを用いることができる。他の例としては、レセプターを用いてそのリガンドを検出することもできるし、その逆も可能である。他に多くの適切な結合部分Ｂが知られている。
【００４５】
結合部分Ｂは、様々な方法でポリマー−ナノ粒子ハイブリッドに付加させることができる。たとえば、上述のように、開始モノマーまたは成長モノマーのリンカーＬは、いかなる所望の化学基であってもよい。したがって、成長モノマーおよび／または開始モノマー内のリンカーＬは、タンパク質（たとえば、抗体）、オリゴヌクレオチドなどの結合部分Ｂを含んでいてもよく、この結合部分はナノ粒子に付加されたポリマー殻に組み込まれることになる。好ましくは、ポリマー−ナノ粒子ハイブリッドがプローブとして用いられる場合には、少なくともいくつかの成長モノマーが所望の結合部分Ｂを含むリンカーＬを有している。これに代えて、あるいはこれ加えて、成長モノマーの重合の完了後に、ポリマー−ナノ粒子に別個の結合モノマーを付加してもよい。結合モノマーは、以下の式を有する。
【００４６】
Ｎ−Ｌ−Ｂ
式中、
Ｎは、環状オレフィン含有基であり、
Ｌは、ＮをＢに付加するための結合またはリンカーであり、
Ｂは、結合部分であり、
Ｌは、開始モノマーおよび成長モノマーについて上述したものと同様である。しかしながら、好ましくは、Ｌは結合部分Ｂを含んでいない。
【００４７】
結合モノマーは、成長モノマーと同様にして合成され、ポリマー−ナノ粒子ハイブリッドに付加される。結合モノマー、あるいは好ましくは、所望の（単数または複数の）特性を有する成長モノマーと結合モノマーの混合物をポリマー−ナノ粒子ハイブリッドに付加して、ナノポリマー上に最終ポリマー殻を形成するようにしてもよい。上記混合物における成長モノマーに対する結合モノマーの比率はできるだけ低いことが好ましい。このようにして、Ｂを検体にただ一度結合させるだけでも、大きな検出シグナルを導くことができる。
【００４８】
本発明に従うアッセイを実施するために、検体を含有する可能性のある試料を、結合部分Ｂが付加された１種類のポリマー−ナノ粒子ハイブリッドと接触させる。任意の種類の試料を使用することができる。たとえば、試料は生物流体（たとえば、血清、血漿、血液、唾液、および尿）、細胞、細胞溶解物、組織、化合物のライブラリー（たとえば、有機化学物質またはペプチド）、ＰＣＲ成分を含む溶液などであってもよい。そのようなアッセイを実施するための条件および様式は、当該技術分野において周知であるか（たとえば、上記引例を参照）、あるいは当業者によって経験的に決定されることができる。
【００４９】
最後に、ナノ粒子に付加されるポリマーの（単数または複数の）特性を、検体を検出または定量するために検出または測定する。特性は上述したようなものである。好ましくは、特性は酸化還元活性または光学活性（たとえば、蛍光または色）である。これらの特性の検出および測定方法は、当該技術分野において周知である。
【００５０】
核酸を検出または定量するための１つの様式が図５Ａに示されている。図５Ａに示されるように、捕捉オリゴヌクレオチド（捕捉鎖）を金基板（たとえば金電極）に付加する。オリゴヌクレオチドを金および他の基板に付加する方法は知られている。たとえば、官能基について記載した上記引例、特にＰＣＴ出願ＷＯ９８／０４７０を参照のこと。捕捉オリゴヌクレオチドは、核酸検体（標的）の配列の少なくとも一部分に相補的な配列を有しており、検体核酸を、該検体核酸が基板に付加された捕捉オリゴヌクレオチドに結合するように基板に接触させ、次に、オリゴヌクレオチドが付加されたポリマー−ナノ粒子ハイブリッドを、基板に付加された検体核酸と接触させる。ポリマー−ナノ粒子ハイブリッド上のオリゴヌクレオチドは、検体核酸の配列の少なくとも一部分に相補的な配列を有し、基板に付加された検体核酸と結合する。結合しなかった物質を除去した後、ナノ粒子に付加されたポリマーの特性を検出または測定する。図５Ａに示されるように、ポリマーは酸化還元活性を有するポリマーであるポリ３であり、この活性はサイクリックボルタンメトリーによって測定することができる（実施例１を参照）。
【００５１】
本発明はさらに、検体の検出または定量用アッセイを実施するためのキットも提供する。このキットは、結合部分Ｂが付加されたポリマー−ナノ粒子ハイブリッドを保持する容器を含む。キットは、アッセイを実施するために有用な他の試薬および要素を含んでいてもよい。試薬としては対照、標準、ＰＣＲ試薬、ハイブリダイゼーション試薬、緩衝液などを含んでいてもよい。キットの一部として与えられる他の要素としては、反応装置（たとえば、試験管、マイクロタイタープレート、固体表面（おそらくはここに捕捉分子が付加される）、シリンジ、ピペット、キュベット、容器など）が含まれる。
【００５２】
本発明のポリマー−ナノ粒子ハイブリッドは、化学者や材料科学者が容易に多くの既存の粒子組立手法に組み込むことのできる、新しい用途の広い構築ブロックでもある。たとえば、ＰＣＴ出願ＷＯ９８／０４７４０；ストーホフ（Ｓｔｏｒｈｏｆｆ）ら、Ｊ．  Ｃｌｕｓｔ．  Ｓｃｉ．、第８巻、１７９頁（１９９７年）を参照のこと。たとえば、ナノ粒子上に所望の（単数または複数の）ポリマー殻を形成した後、ポリマーは、官能基を含む停止モノマーまたは成長モノマーのいずれか少量と反応させて、ポリマー−ナノ粒子ハイブリッドが、他のナノ粒子（同一または異なる材料からなる）に、あるいは、金属、磁性体、または半導体材料（ナノ粒子の製造材料についての上記説明を参照）からなる固体基板に付加されることができるようにする官能基によって、ナノ粒子上の少なくとも幾つかのポリマーを覆うこともできる。「停止モノマー」は、上述の開始モノマーと同じであり、この段落中で言及する「官能基」もまた開始モノマーの考察において言及したものと同様である。
【００５３】
本発明の新規の環状オレフィン含有モノマーは、上述と同様の方法で単独で重合させることもできる（すなわち、ナノ粒子に付加されない）。そのようなポリマーは、様々な方法で使用することができる。たとえば、Ｌが結合部分Ｂ（たとえば、オリゴヌクレオチド）を含んでいる成長モノマーからなるポリマーは、Ｐ基の（単数または複数の）特性を検出することにより検体を検出および／または定量するために使用することができる。
【００５４】
本発明はさらに、検体の検出または定量のためのアッセイを行うためのキットも提供する。このキットは、Ｌが結合部分Ｂを含んでいる成長モノマーから形成されたポリマーを保持する容器を含んでいる。キットは、アッセイを実施するために有用な他の試薬および要素を含んでいてもよい。
【００５５】
さらに、Ｌが結合部分Ｂを含んでいる成長モノマーは、Ｐ基の（単数または複数の）特性を検出することにより検体を検出および／または定量するために使用することもできる。たとえば、核酸の検出または定量に有用な様式が図５Ｂに示されている。この様式において、ＤＮＡの一本鎖Ｆを合成し、その３’末端を修飾して、ＤＮＡを基板（たとえば、透明ガラススライド）に付加するために用いられる官能基（たとえば、アミノ基）を組み込む。官能基および基板への官能基の付加に関する上記考察を参照のこと。Ｆの配列は、標的ＤＮＡ、Ｆ’−Ｈ−Ｇ’の配列の少なくとも一部分に相補的である。標的ＤＮＡのＧ’配列は、環状オレフィン含有基によって修飾された３番目のＤＮＡ鎖Ｇ（たとえば、図示のように、ホスホラミダイトＤを用いて調製したノルボルネン基）に相補的である。捕捉ＤＮＡＦが付加された基板を、標的ＤＮＡを含有する可能性のある試料に、標的ＤＮＡをＦにハイブリダイズさせるのに十分な時間接触させた後、基板をＧに接触させる。Ｇを標的ＤＮＡにハイブリダイズさせるのの十分な時間の後、基板をＲＯＭＰ触媒（たとえば、触媒１、図１）によって処理し、続いて、環状オレフィン含有蛍光モノマー（たとえば、ヘキサン中ノルボルネン修飾フルオレセインモノマーＥ）に暴露して、基板に付加されたＤＮＡに付加した蛍光ポリマーを生成させる。環状オレフィン修飾ＤＮＡ鎖Ｇは、捕捉鎖Ｆとは相補的でないので、基板を触媒に暴露すると、蛍光モノマーは、標的鎖が最初の試料中に存在しているときにのみ、固定化された蛍光ポリマーを生成する。大過剰の蛍光モノマーが用いられるので、基板上の重合の程度は、調整可能な量である反応時間に依存する。蛍光は、蛍光顕微鏡を用いて容易に検出することができる。この手法は、多くの理由により、ＤＮＡの検出および定量に対して高い感度と自由度を可能にする。まず第１に、鎖（Ｆ’およびＧ’）の端部の配列が既知である限り任意の標的を検出することができる。第２に、標的に相補的なより短い２つのＤＮＡ鎖、ＦおよびＧを使用することにより、ＤＮＡ合成化学が、より長い鎖（たとえば、Ｆ−ＧまたはＦ−Ｈ−Ｇ）を用いる場合よりも簡単かつ定量的なものになる。最後に、単独のハイブリダイゼーションによって、何百もの蛍光モノマーの表面付加を行うことができるので、この技術は非常に感度の高いのもでありうる（すなわち、フェブトモラー以下の量のＤＮＡを検出することができる）。勿論、異なる結合部分を含む、および／または異なる特性を有する他の成長モノマーを、ＤＮＡの検出および他の分析のためのこの様式において使用することもできる。
【００５６】
本明細書中で使用する「１種類の」という表現は、同一の特性を有する複数の特定された材料のことをいう。たとえば、「１種類の」ナノ粒子とは、同一のナノ粒子（たとえば、特定の大きさの金ナノ粒子）のことをいう。同様に、結合部分Ｂが付加された「１種類の」ポリマー−ナノ粒子ハイブリッドとは、同一のポリマーと付加された結合部分を有する複数のナノ粒子のことをいう。
【００５７】
実施例
実施例１
本実施例では、図１に示されるような開環メタセシス重合（ＲＯＭＰ）によって金ナノ粒子鋳型の表面からポリマーを制御成長させることによって、新規な金属−有機ハイブリッドナノ粒子を調製することについて説明する。本方法において、ノルボルネニルを末端とする線形アルカンチオール（２）を用いて、有機可溶性金ナノ粒子（ＧＮＰｓ）の表面を修飾する。次に、官能基耐性ＲＯＭＰ触媒（１）を用いて粒子表面から直接重合を開始させた後、ノルボルネニル含有モノマー供給ストックを、開始を受けたナノ粒子を有する溶液中に注入する。
【００５８】
２つの概念の証明（ｐｒｏｏｆ−ｏｆ−ｃｏｎｃｅｐｔ）系を準備した。第１の系は、酸化還元活性ノルボルネニル官能化フェロセン３の重合殻を有するＧＮＰを伴う。第２の系は、３の開始ブロックによって、次に別の酸化還元活性ノルボルネニル含有モノマー４の第２のブロックによって官能化されたＧＮＰを伴う。４の酸化還元電位は、３の酸化還元電位よりも負に２２０ｍＶ大きく、これらの２つはサイクリックボルタンメトリーによって容易に区別することができる。1ＨＮＭＲ分光法、サイクリックボルタンメトリー、および透過電子顕微鏡観察（図２Ａ〜Ｈおよび図３Ａ〜Ｂ）を用いて、重合プロセスおよび得られたポリマー修飾ナノ粒子のキャラクタリゼーションを行った。
【００５９】
上記研究から、合成手法は、事実上任意のノルボルネニル含有または環状オレフィン含有モノマーのポリマー層によって官能化することのできる新しいクラスの金属−有機ハイブリッドナノ粒子を調製するために使用することができることが示された。プロセスがリビング重合であるため、この手法には、ポリマー長および化学組成の例外的制御、粒子の大きさ、溶解性および形状を含む多数の特質がある。
【００６０】
Ａ．材料と一般的方法
特に注記しない限り、すべての反応は標準シュレンク技術を用いて乾燥窒素雰囲気下で実施するか、もしくは不活性雰囲気グローブボックス中で実施した。アセトニトリルおよびジクロロメタンは、水酸化カルシウム上で蒸留した。テトラヒドロフラン（ＴＨＦ）、ベンゼン、およびジエチルエーテルは、ナトリウム／ベンゾフェノン上で蒸留した。すべての溶媒は、窒素下で蒸留し、使用前に窒素で飽和させた。重水素化溶媒は、ケンブリッジ・アイソトープ・ラボラトリーズより購入し、ＣＤＣｌ3を除いてはそれ以上精製せずに使用した。ＣＤＣｌ3については、水酸化カルシウム上で蒸留し、不活性雰囲気グローブボックスに移す前に気密溶媒真空管に真空移送した。化合物１、２、３および４は、以下に記載するようにして合成した。他のすべての試薬は、アルドリッヒ・ケミカル・カンパニーより購入し、特に注記しない限りそれ以上精製せずに使用した。1ＨＮＭＲおよび13ＣＮＭＲスペクトルは、Ｖａｒｉａｎ  Ｇｅｍｉｎｉ  ３００ＭＨｚＦＴ−ＮＭＲ分光計上に記録した。金ナノ粒子を含む試料の1ＨＮＭＲについては、ラインの広がりを１Ｈｚに設定した。ＧＣ−ＭＳ実験は、ＨＰ５カラムを備えたヒューレット・パッカードＨＰ６９８０シリーズ機器に記録した（初期温度は５０℃で２分間に設定し、１分あたり２０℃の勾配で最終温度２８０℃とした）。透過電子顕微鏡観察（ＴＥＭ）は、日立８１００顕微鏡上で実施した。高分解能質量分析（ＨＲＭＳ）は、ＶＧ  ７０−ＳＥ機器を用いて実施した。元素分析は、アトランティック・マイクロラボ社（Ａｔｌａｎｔｉｃ  Ｍｉｃｒｏｌａｂ  Ｉｎｃ．）によって実施された。すべてのフラッシュカラムクロマトグラフィーは、特に注記しない限り、窒素の正圧下に２００ｃｍ長のシリカゲルカラムを用いた内径５６ｍｍカラムを用いて実施した。
【００６１】
Ｂ．触媒１の合成
触媒１は、公開されている手順を用いて合成した。シュワブ（Ｓｃｈｗａｂ）ら、Ａｎｇｅｗ．  Ｃｈｅｍ．Ｉｎｔ．  Ｅｄ  Ｅｎｇｌ．、第３４巻、２０３９頁（１９９５年）；リン（Ｌｙｎｎ）ら、Ｊ．  Ａｍ．  Ｃｈｅｍ．  Ｓｏｃ．、第１２０巻、１６２７頁（１９９８年）。
【００６２】
Ｃ．１−メルカプト−１０−（エキソ−５−ノルボルネン−２−オキソ）−デカン（２）の合成
メタセシスの準備が完了したＧＮＰの合成には、２つの重要な段階がある。１段階目は、長鎖アルカンチオールに付加されたＲＯＭＰ活性ノルボルネンセグメントを含む、１−メルカプト−１０−（エキソ−５−ノルボルネン−２−オキソ）−デカン２の合成とキャラクタリゼーションを伴う。ＲＯＭＰ活性を最適化するために、エンド形異性体ではなくエキソ形異性体を選んだ。ウォルフェ（Ｗｏｌｆｅ），  Ｐ．Ｓ．，  Ｐｈ．Ｄ．博士論文、フロリダ大学（１９９７年）。
【００６３】
２を調製するために、エキソ−５−ノルボルネン−２−オール［ポシナー（Ｐｏｓｎｅｒ）ら、Ｔｅｔｒａｈｅｄｒｏｎ、第３２巻、２２８１頁（１９７６年）；デビース（Ｄａｖｉｅｓ）ら、Ｊ．  Ｃｈｅｍ．  Ｓｏｃ．  Ｐｅｒｋｉｎ  Ｉ、４３３頁（１９７３年）；１．００ｇ、９．１ｍｍｏｌ］を、不活性雰囲気グローブボックス内で５０ｍＬ容のシュレンクフラスコ中に計量した。ＴＨＦ（１５ｍＬ）を添加し、溶液を激しく攪拌しながら、油分を含まないナトリウム金属（２５０ｍｇ、１０．８ｍｍｏｌ）を添加した。混合液をグローブボックスから取り出し、正の窒素流下で１２時間還流し、室温まで除冷させた。別の１００ｍＬ容シュレンクフラスコ中で、１０−クロロ−デシルトルエン−４−スルホン酸塩［トモヒロ（Ｔｏｍｏｈｉｒｏ）ら、Ｓｙｎｔｈｅｓｉｓ、第７巻、６３９頁（１９９２年）］（２．９５ｇ、９．５ｍｍｏｌ）をＴＨＥ（１５ｍＬ）中に溶解し、フラスコに同圧滴下漏斗で蓋をした。脱プロトン化されたエキソ−５−ノルボルネン−２−オールの冷却溶液を、カニューレによって同圧滴下漏斗に移し（過剰Ｎａはイソプロパノールで除去した）、デシルスルホン酸エステル溶液にゆっくりと添加し、１０分間にわたって激しく攪拌した。次に、滴下漏斗を凝縮器に置き換え、混合液をさらに１２時間、正の窒素流の下で還流した。室温まで冷却した後、反応混合液をエーテル（５０ｍＬ）中に注ぎ、水（５０ｍＬ）、０．１Ｍ  ＮａＯＨ（５０ｍＬ）、およびブライン（５０ｍＬ）によって順に洗浄した。有機層を回収し、硫酸ナトリウム上で乾燥させ、ブフナー漏斗で濾過した。溶媒は回転蒸発器により除去した。わずかに黄色のオイルに対して、ヘキサン中８％エーテルを溶離液としてシリカゲル上でカラムクロマトグラフィーを行ったところ、１．９４ｇ（６．９ｍｍｏｌ、８１％）の１−クロロ−１０−（エキソ−５−ノルボルネン−２−オキシ）−デカンが透明オイルとして得られた。1ＨＮＭＲ（ＣＤＣｌ3）：１．０５（ｍ，２０Ｈ），３．５６（ｓ，１Ｈ），３．７２（ｓ，１Ｈ），３．９５（ｍ，５Ｈ），５．８０（ｍ，１Ｈ），６．３１（ｍ，１Ｈ）。13ＣＮＭＲ（ＣＤＣｌ3）：２６．３３，２６．９２，２８．９２，２９．４５，２９．４９，２９．５２，３０．１２，３２．６９，３４．４８，４０．４０，４５．２６，４５．９９，４６．４４，６９．３４，８０．２２，１３３．３２，１４０．６１。ＧＣ−ＭＳ：１ピーク、保持時間、１０．１６分；Ｍ+：２８４  ｍ／ｚ。
【００６４】
チオ酢酸カリウム（２４０ｍｇ、２．１ｍｍｏｌ）および１−クロロ−１０−（エキソ−５−ノルボルネン−２−オキソ）−デカン（５００ｍｇ、１．８ｍｍｏｌ）を、不活性雰囲気グローブボックス内で別個の５０ｍＬ容シェンクフラスコ中に計量した。フラスコをグローブボックスから取り出し、脱気したエタノール（１０ｍＬ）をカニューレによって各フラスコに移した。１−クロロ−１０−（エキソ−５−ノルボルネン−２−オキシ）−デカンをチオ酢酸カリウム溶液にカニューレによって移し、混合液を正の窒素流下、２０時間還流した。室温まで冷却した後、混合液をＨ2Ｏ（５０ｍＬ）中に注ぎ、ＣＨ2Ｃｌ2（３×５０ｍＬ）で抽出した。結合有機抽出物をブライン（３×５０ｍＬ）で洗浄し、硫酸ナトリウム上で乾燥させ、ブフナー漏斗で濾過した。溶媒は回転蒸発器により除去した。黄色のオイルに対して、ＣＨ2Ｃｌ2を溶離液としてシリカゲル上でカラムクロマトグラフィーを行ったところ、４８８ｍｇの１−（エキソ−５−ノルボルネン−２−オキシ）−１０−（チオアセチル）−デカン（１．５ｍｍｏｌ、８５％）が透明オイルとして得られた。1ＨＮＭＲ（ＣＨＣｌ3）：１．３５（ｍ，１５Ｈ），１．５８（ｍ，４Ｈ），１．７２（ｄ，１Ｈ），２．８３（ｓ，１Ｈ），２．９（ｔ，３Ｈ），３．４８（ｍ，３Ｈ），５．９３（ｍ，１Ｈ），６．２０（ｍ，１Ｈ）。ＧＣ−ＭＳ：１ピーク、保持時間、１１．３４分；Ｍ+：３２４  ｍ／ｚ。
【００６５】
ナトリウムメトキシド（８．１ｍｇ、０．１５ｍｍｏｌ）および１−（エキソ−５−ノルボルネン−２−オキシ）−１０−（チオアセチル）−デカン（４８８ｍｇ、１．５ｍｍｏｌ）を、不活性雰囲気グローブボックス内において、別個の５０ｍＬ容シェンクフラスコ中に計量した。２つのフラスコをグローブボックスから取り出し、脱気したメタノール（１０ｍＬ）をカニューレによって各フラスコに移した。１−（ノルボル−２−エン−５−エキソ−オール）−１０−（チオアセチル）−デカンの溶液を、カニューレによってナトリウムメトキシド溶液中に移し、混合液を正の窒素流下、６時間還流した。室温まで冷却した後、混合液を１．０Ｍ  ＨＣｌ（５０ｍＬ）中に注ぎ、エーテル（３×５０ｍＬ）で抽出した。結合有機抽出物をブライン（３×５０ｍＬ）で洗浄し、硫酸ナトリウム上で乾燥させ、溶媒を回転蒸発器により除去したところ、３６１ｍｇの１−メルカプト−１０−（エキソ−５−ノルボルネン−２−オキシ）−デカン（１．２３ｍｍｏｌ、８５％）が、続く操作に十分な純度で得られた。1ＨＮＭＲ（Ｃ6Ｄ6）：１．２５（ｍ，１８Ｈ），１．６１（ｑ，４Ｈ），１．８８（ｄ，１Ｈ），２．２８（ｑ，２Ｈ），２．６３（ｓ，１Ｈ），２．９０（ｓ，１Ｈ），３．３５（ｍ，３Ｈ），５．９４（ｍ，１Ｈ）。ＧＣ−ＭＳ：１ピーク、保持時間、１０．４３分；Ｍ+：２８２  ｍ／ｚ。
【００６６】
Ｄ．エキソ−５−ノルボルネン−２−イルフェロセンカルボキシレート（３）の合成
フェロセンカルボン酸（０．５１１ｇ、２．２２ｍｍｏｌ）を１００ｍＬ容シュレンクフラスコ中に計量した。フラスコを標準的なシュレンク技術を用いて窒素下に置いた。乾燥ジクロロメタン（５０ｍＬ）をカニューレにより添加し、塩化オキサリル（０．２９１ｍＬ、３．３４ｍｍｏｌ）を反応容器にシリンジ注入した。混合液を室温で２時間攪拌した。溶媒および過剰塩化オキサリルを回転蒸発により除去し、乾燥ベンゼン（５０ｍＬ）をカニューレによって添加した。次に、エキソ−５−ノルボルネン−２−オール（０．２４４ｇ、２．２２ｍｍｏｌ）を２５０ｍＬ容丸底フラスコ中に計量し、標準的なシュレンク技術を用いて窒素下に置いた。乾燥ベンゼン（５０ｍＬ）をカニューレにより添加し、トリエチルアミン（０．６２ｍＬ、４．４４ｍｍｏｌ）を反応容器にシリンジ注入した。シュレンクフラスコ中の酸塩化物溶液を、カニューレによってアルコール溶液を含む前記丸底フラスコに移し、混合液を窒素下において１２時間還流した。溶液をブライン（１００ｍＬ）で希釈し、ベンゼン（３×１００ｍＬ）で抽出した。ベンゼン層を合わせて、硫酸マグネシウム上で乾燥させ、溶媒を回転蒸発により除去した。ペンタン／エーテル（８：１）を溶離液としてシリカゲル上でカラムクロマトグラフィーを行ったところ、０．２１５ｇ（０．６６８ｍｍｏｌ、３０％）の所望の生成物が黄色固体として得られた。1ＨＮＭＲ（Ｃ6Ｄ6）：１．５８（ｍ，４Ｈ），２．５９（ｓ，１Ｈ），２．９８（ｓ，１Ｈ），４．０２（ｍ，７Ｈ），４．８５（ｄ，２Ｈ），４．９７（ｄ，１Ｈ），５．７９（ｍ，１Ｈ），５．９８（ｍ，１Ｈ）。13ＣＮＭＲ（ＣＤＣｌ3）：３４．７８，４０．６９，４６．３７，４７．５８，６９．６９，７０．０８，７１．１９，７４．８７，１３２．８５，１３２．８７，１４１．１５，１７５．６０。ＨＲＭＳ（ＥＩ）（Ｍ+）：Ｃ18Ｈ18Ｏ2Ｆｅに対する理論値：３２２．０６６  ｍ／ｚ；測定値：３２２．０６６  ｍ／ｚ。Ａｎａｌ：Ｃ18Ｈ12ＯＦｅに対する理論値：Ｃ：６７．１；Ｈ：５．６３；測定値：Ｃ：６６．９；Ｈ：５．７６。
【００６７】
Ｅ．エキソ−５−ノルボルネン−２−イルフェロセンアセテート（４）の合成
フェロセン酢酸（０．４０１ｇ、１．６４ｍｍｏｌ）を１００ｍＬシュレンクフラスコ中に計量した。フラスコを標準的なシュレンク技術を用いて窒素下に置いた。乾燥ジクロロメタン（５０ｍＬ）をカニューレにより添加し、塩化オキサリル（０．２３２ｍＬ、２．６６ｍｍｏｌ）を反応容器にシリンジ注入した。混合液を室温で２時間攪拌した。溶媒および過剰塩化オキサリルを回転蒸発により除去し、乾燥ベンゼン（５０ｍＬ）をカニューレによって添加した。次に、エキソ−５−ノルボルネン−２−オール（０．１８１ｇ、１．６４ｍｍｏｌ）を２５０ｍＬ容丸底フラスコ中に計量し、標準シュレンク技術を用いて窒素下に置いた。カニューレによって乾燥ベンゼン（５０ｍＬ）を添加し、トリエチルアミン（０．４６ｍＬ、３．２９ｍｍｏｌ）を反応容器中にシリンジ注入した。シュレンクフラスコ中の酸塩化物溶液を、カニューレによってアルコール溶液を含む前記丸底フラスコに移し、混合液を窒素下において１２時間還流した。溶液をブライン（１００ｍＬ）で希釈し、ベンゼン（３×１００ｍＬ）で抽出した。ベンゼン層を合わせて、硫酸マグネシウム上で乾燥させ、溶媒を回転蒸発により除去した。ベンゼン層をシリカゲルの短い栓（長さ３０ｍｍ、パスツールピペット中）を通過させ、溶媒を回転蒸発により除去したところ、０．２８１ｇ（０．８４ｍｏｌ、５１％）の所望の生成物が茶色液体として得られた。1ＨＮＭＲ（Ｃ6Ｄ6）：１．５８（ｍ，４Ｈ），２．５９（ｓ，１Ｈ），２．９０（ｓ，１Ｈ），３．１９（ｄ，２Ｈ），３．９５（ｄ，２Ｈ），４．０２（ｓ，５Ｈ），４．１９（ｄ，２Ｈ），４．８０（ｍ，１Ｈ），５．７５（ｍ，１Ｈ），５．９８（ｍ，１Ｈ）。13ＣＮＭＲ（ＣＤＣｌ3）：３４．４５，３６．０１，４０．３５，４６．１５，４７．３６，６７．９５，６８．４６，７５．６３，８０．９５，１３２．４３，１４１．５０，１４１．５２，１７１．５５。ＨＲＭＳ（ＥＩ）（Ｍ+）：Ｃ19Ｈ20Ｏ2Ｆｅに対する理論値：３３６．０８１  ｍ／ｚ；測定値：３３６．０８２  ｍ／ｚ。
【００６８】
Ｆ．ＧＮＰ上への２の固定化、および２で修飾したＧＮＰのキャラクタリゼーション
メタセシスの準備が完了したＧＮＰの調製における第２の重要な段階は、２を３ｎｍＧＮＰ上に固定化することを伴う。１−ドデカンチオール（１．６８ｍｍｏｌ）と２（０．５６ｍｍｏｌ）の３：１混合物の存在下において、ＨＡｕＣＩ4（２．２４ｍｍｏｌ）を還元して、２つの吸着物質によって修飾されたＧＮＰを与えることにより、直鎖状アルカンチオールでキャップされた３ｎｍＧＮＰを調製するために、シッフリン（Ｓｃｈｉｆｆｌｉｎ）の方法［ブラスト（Ｂｒｕｓｔ）ら、Ｊ．  Ｃｈｅｍ．  Ｓｏｃ．、Ｃｈｅｍ．  Ｃｏｍｍｕｎ．、８０１頁（１９９４年）］を改変した。ノルボルネニル基と成長中のポリマーの表面架橋を最小限に抑えるために、ドデカンチオール希釈剤分子を用いた。
【００６９】
ＧＮＰは、エタノールを添加することによりＣＨ2Ｃｌ2より沈殿させることができ、ヘキサン、エーテル、およびＣＨ2Ｃｌ2などの様々な溶媒中に再分散させることができる。ＣＤＣｌ3中における修飾された粒子の1ＨＮＭＲにより、ノルボルネン吸着物質が本当に該粒子表面に付加しているかどうかを確認する。図２Ａ〜２Ｂ参照。約δ５．９および６．２の２つの共鳴は、２つのノルボルネニルオレフィン性プロトンをよく表すものであり、ＣＤＣｌ3中における２の1ＨＮＭＲスペクトル中で観測されたもの（δ５．９および６．２）によく匹敵している。これらの粒子のヘキサン中におけるＵＶ可視スペクトルは、この大きさの金ナノ粒子に特徴的な５１８ｎｍにおける弱いプラスモンバンドを示した。デュフ（Ｄｕｆｆ）ら、Ｊ．  Ｃｈｅｍ．  Ｓｏｃ．  Ｃｈｅｍ．  Ｃｏｍｍｕｎ．９６（１９９３年）。
【００７０】
Ｇ．ＧＮＰ−ポリ３の合成およびキャラクタリゼーション
不活性雰囲気グローブボックス内において、２で修飾された３ｎｍＧＮＰ（１０ｍｇ）をねじ蓋付きＮＭＲチューブ中に計量し、１００μＬのＣＤＣｌ3を添加した。１００μＬ（１．５ｍｇ、１．８μｍｏｌ）の触媒１を２００μＬのＣＤＣｌ3中に溶解し、２で修飾されたＧＮＰを含むＮＭＲチューブ中にシリンジ注入した。ＮＭＲチューブに蓋をし、振盪機上に１０分間放置した。次に、３の溶液（２００μＬのＣＤＣｌ3中に１２ｍｇ、３７ｐｍｏｌ）を添加し、ＮＭＲチューブに再度蓋をし、さらに３０分間振盪した後、1ＨＮＭＲスペクトルを取った。触媒はエチルビニルエーテル（約１００μＬ）を用いて除去した。ＣＤＣｌ3溶液を激しく攪拌したヘキサン溶液（１００ｍＬ）に注ぐことによって、粒子−ポリマーハイブリッド（２１ｍｇ）を単離した。母液をデカントし、得られた暗茶色の沈殿をヘキサン（３×５０ｍＬ）で洗浄し、真空下で乾燥させた。沈殿は、ＣＨ2Ｃｌ2やＴＨＦなどの多数の有機溶媒に再分散可能であった。
【００７１】
触媒１によるＧＮＰ上でのノルボルネン環の開環メタセシス（１当量；粒子上のノルボルネニル環の数は、元素分析およびＮＭＲ滴定から評価した）は、ＣＤＣｌ3中で１０分未満で完了した。この活性化プロセスに対する証拠は、図２Ｃにおいて、δ５．９および６．２におけるオレフィン性共鳴が欠失していることである。
【００７２】
次に、この溶液に酸化還元活性複合体３をさらに２０当量添加すると、図２Ｄの粒子−ポリマーハイブリッド（ＧＮＰ−ポリ３）の1ＨＮＭＲスペクトルにおけるδ５．７−５．２に広い共鳴が現れたことによって証明されるように、３の重合が起こる。これらの共鳴は、ノルボルネニル含有出発物質から合成されたポリマーに特徴的である。シュワブ（Ｓｃｈｗａｂ）ら、Ａｎｇｅｗ．  Ｃｈｅｍ．  Ｉｎｔ．  Ｅｄ．  Ｅｎｇｌ．、第３４巻、２０３９頁（１９９５年）；リン（Ｌｙｎｎ）ら、Ｊ．  Ａｍ．  Ｃｈｅｍ．  Ｓｏｃ．、第１２０巻、１６２７頁（１９９８年）。３０分後、モノマー３の形跡は全く見られなかったが、これは重合が完了していることを示す。
【００７３】
ポリマーは、わずかに過剰のエチルビニルエーテルを添加することによって不可逆的に停止させることもできる。エチルビニルエーテルは、１のような触媒に対するＲＯＭＰ停止物質として知られている。ウー（Ｗｕ）ら、Ｊ．  Ａｍ．  Ｃｈｅｍ．  Ｓｏｃ．、第１１７巻、５５０３頁（１９９５年）。
【００７４】
重要なことは、ＧＮＰ−ポリ３ハイブリッドは、２で修飾されたＧＮＰが完全に再分散可能であった溶媒であるヘキサンによって、ＣＤＣｌ3から沈殿させることができたことである。ヘキサンで徹底的に洗浄した後には、ＧＮＰ−ポリ３ハイブリッドは、ＣＨ2Ｃｌ2やＴＨＦなどの様々なより極性の大きい有機溶媒中に再分散させることができた。これらの溶解度特性は、ほぼ同じ条件下において１および３から独立的に合成された繋がれていない（ｕｎｔｅｔｈｅｒｅｄ）フェロセニルホモポリマーの溶解度特性を反映している（ポリ３：下記参照）。
【００７５】
０．１Ｍ  ＴＢＡＰＦ6／ＣＨ3ＣＮ（ＴＢＡＰＦ6＝ヘキサフルオロリン酸テトラブチルアンモニウム）中におけるＡｕ／Ｓｉ電極の表面上に成形されたＧＮＰ−ポリ３ハイブリッドのサイクリックボルタンメトリーでは、図２ＦのＦｃＨ／ＦｃＨ+（フェロセン／フェリシニウム）に対する１８０ｍＶにおけるフェロセニル酸化／還元に伴う可逆波が見られた。
【００７６】
最後に、ＧＮＰ−ポリ３ハイブリッドのＴＥＭ分析からハイブリッド粒子がそれらの３±１ｎｍ径の金コアを有していることが示されたが、図３Ａ〜Ｂのように、ポリマー殻層は原子組成の密度が低いためＴＥＭによって撮影することはできなかった。
【００７７】
Ｈ．ＧＮＰ−ポリ３−ポリ４の合成およびキャラクタリゼーション
ハイブリッドナノ粒子を調製するため手法の普遍性と範囲をさらに立証するものとして、２つの異なるノルボルネニルフェロセニル誘導体３および４のブロック共重合体を、触媒1 で処理した２で修飾された粒子表面から連続的に成長させた。不活性雰囲気グローブボックス内において、２で修飾された３ｎｍＧＮＰ（１０ｍｇ）をネジ蓋付きＮＭＲチューブ中に計量し、１００μＬのＣＤＣｌ3を添加した。触媒１（１当量、１．５ｍｇ、１．８μｍｏｌ）を２００μＬのＣＤＣｌ3中に溶解し、２で修飾されたＧＮＰを含むＮＭＲチューブ中にシリンジ注入した。ＮＭＲチューブに蓋をし、１０分間振盪機上に置いた。次に、３の溶液（２０当量、１２ｍｇ、３７μｍｏｌ、２００μＬのＣＤＣｌ3中）を添加し、ＮＭＲチューブに再度蓋をし、さらに２０分間浸透した後、1ＨＮＭＲスペクトルを取った。次に、４の溶液（２０当量、３７μｍｏｌ，２００μＬのＣＤＣｌ3中）を添加し、ＮＭＲチューブに再び蓋をし、さらに２０分間振盪した後、1ＨＮＭＲスペクトルを取った。触媒はエチルビニルエーテル（〜１００μＬ）で除去した。ＣＤＣｌ3溶液を激しく攪拌中のヘキサン（１００ｍＬ）に注ぐことにより、粒子−ポリマーハイブリッド（３２ｍｇ）の単離を行った。母液をデカントし、得られた茶色沈殿をヘキサン（３×５０ｍＬ）で洗浄し、真空下で乾燥させた。沈殿は、ＣＨ2Ｃｌ2やＴＨＦなどの多数の有機溶媒中に再分散可能であった。
【００７８】
化合物４は、サイクリックボルタンメトリーによって容易に３から差別化することができるため、第２のポリマー構築ブロックとして選んだ。４におけるカルボニルおよびフェロセニル部分間に位置するメチレン基は、３に比べて約２２０ｍＶ酸化を容易にする。さらに、このメチレン基は重合反応を、図２Ｅ（星印で示した共鳴に注目）の1ＨＮＭＲによって追跡できるようにする分光タグを与える。δ３．３における広い共鳴の成長は、出発モノマー４に伴う共鳴が完全に欠如していることと組み合わせて、４か完全にポリ４のブロックに転換したことを示している。
【００７９】
ＧＮＰ−ポリ３−ポリ４系は、図２Ｇに示されるように、粒子固定化ブロック共重体殻内の２つの異なる種類のフェロセニル部分の酸化／還元に伴う、予想された２つ区別可能な波を有する可逆的電気化学を示した（ＦｃＨ／ＦｃＨ+に対して、ポリ４のブロックに対してはＥ1/2s＝−４０ｍＶ、ポリ３のブロックに対しては１８０ｍＶ）。これらの２つの波に伴う積分電流を比較することにより、ＧＮＰ−ポリ３−ポリ４構造における３と４の相対量を評価することができる。この分析に基づいて、ブロック共重合体中の３と４の比は１．４：１であると算出された。その比が１：１でない理由は、ポリマー溶解度の小さな差異、したがって２つの層に対する電気化学的接近可能性の程度の差異、あるいは、使用した少量の試薬の化学量論誤差によるものであるかもしれない。これらの２つの波に伴う理想的な応答（ピーク電流が走査速度に直線的に依存する）および、３の内部ブロックと電極表面の間の媒介電子移動に対する証拠の欠如は、これらの構造中において、両方のポリマーブロックが電極表面に接近可能であり、ブロック共重合体構造へのイオンの出入りを可能にする程度まで溶媒和にされていることを示す。重要なことは、ホモポリマーと、３および４の重合によって形成されたブロック共重合体のいずれも、図２Ｈに示したように（ポリ３が例としてあげられている）、不活発な電子移動と低いポリマー溶媒和に特徴的な広い波を示すことである。
【００８０】
最後に、ＧＮＰ−ポリ３−ポリ４ハイブリッドのＴＥＭ分析によって、ハイブリッド粒子がその３±１ｎｍ径金コアを保っていることが示されたが、ポリマー殻層は、それらの原子組成の密度が低かっために、ＴＥＭによって撮影することはできなかった。
【００８１】
Ｉ．ポリ３の合成
３の溶液（１２ｍｇ、３７μｍｏｌ、２００μＬのＣＤＣｌ3中）をネジ蓋付きＮＭＲチューブ中にシリンジ注入し、続いて１の溶液（１．５ｍｇ、１．８μｍｏｌ、３００μＬのＣＤＣｌ3中）を添加した。ＮＭＲチューブに蓋をし、振盪機上に３０分間置いた。触媒は、エチルビニルエーテル（〜１００μＬ）によって除去した。ＣＤＣｌ3溶液を激しく攪拌中のヘキサン（５０ｍＬ）に注ぐことにより、ポリマー（１１ｍｇ）の単離を行った。母液をデカントし、得られた薄茶色沈殿をヘキサン（３×２５ｍＬ）で洗浄し、真空下で乾燥させた。沈殿は、ＣＨ2Ｃｌ2やＴＨＦなどの多数の有機溶媒中に再分散可能であった。
【００８２】
Ｊ．対照実験
対照実験として、ＧＮＰ−ポリ３実験（上記Ｇの項を参照）に用いた同等の比で、繋がれていないフェロセニル含有ポリ３と、２で修飾されたＧＮＰとからなる溶液を調製した。この対照系に対して沈殿実験を行ったところ、２で修飾されたＧＮＰはヘキサン中に可溶であったが（1ＨＮＭＲによって証明されるように）、ホモポリマー（ポリ３）は予想どおり沈殿した。２で修飾されたＧＮＰとＧＮＰ−ポリ３ハイブリッドの間の溶解度の差異は、表面重合によって形成されたポリマーが実際にＧＮＰの表面に繋がれていることを示す大きな証拠である。まとめると、データはＧＮＰの表面から外に成長させたポリマーが粒子表面に付加されたままであることを明白に裏付けるものである。
【００８３】
これらの概念の証明の結果は、本明細書中に報告された粒子合成手法が、実際上任意のノルボルネニル含有モノマーの高分子層によって官能化されうる新しいクラスのナノ粒子を調製するために使用可能であることを示している。実際のところ、この手法は、光学活性または電気活性を有するノルボルネニル基だけでなく、他の無機ナノ粒子鋳型にも容易に拡張することができるであろう。従来の無機ナノ粒子は、すでに多くの有用なプローブタイプの用途に対する基礎となっている。ストーホフ（Ｓｔｏｒｈｏｆｆ）ら、Ｊ．  Ｃｌｕｓｔ．  Ｓｃｉ．、第８巻、１７９頁（１９９７年）；ブルーソー（Ｂｒｏｕｓｓｅａｕ）ら、Ｊ．  Ａｍ．  Ｃｈｅｍ．  Ｓｏｃ．、第１２０巻、７６４５頁（１９９８年）；フリーマン（Ｆｒｅｅｍａｎ）ら、Ｓｃｉｅｎｃｅ、第２６７巻、１６２９頁（１９９５年）；シュー（Ｚｈｕ）ら、Ｊ．  Ａｍ．  Ｃｈｅｍ．  Ｓｏｃ．、第１１９巻、２３５頁（１９９７年）；マーキン（Ｍｉｒｋｉｎ）ら、Ｎａｔｕｒｅ、第３８２巻、６０７頁（１９９６年）；エルガニアン（Ｅｌｇｈａｎｉａｎ）ら、Ｓｃｉｅｎｃｅ、第２７７巻、１０７８頁（１９９７年）；ストーホフ（Ｓｔｏｒｈｏｆｆ）ら、Ｊ．  Ａｍ．  Ｃｈｅｍ．  Ｓｏｃ．、第１２０巻、１９５９頁（１９９８年）。高度な合成調整性を有した本明細書中で示したハイブリッド構造物は、化学および生化学的検出手法における診断プローブとして同等もしくはより重要なものになりそうである。さらに、それらは化学者や材料科学者が多くの従来の粒子アセンブリ手法に容易に組み込むことができるような新しい用途の広いタイプの構築ブロックである。
【００８４】
実施例２
本実施例では、化合物５の合成について説明する（図４を参照）。１００ｍＬ容のシュレンクフラスコに、２−ノルボルネン−５−エキソ−オール（１．１０ｇ、１０ｍｍｏｌ）と、３−チオフェン酢酸（１．４２ｇ、１０ｍｍｏｌ）と、ｐ−トルエンスルホン酸一塩酸塩（８０ｍｇ、０．４２ｍｍｏｌ）とを添加した。これらの３固体は、トルエン（６０ｍＬ）中に溶解し、ディーン／スタークトラップをフラスコの上部に嵌着した。水凝縮器をディーン／スタークトラップの上部に配置した。６時間以上かけて、場合によってはディーン／スタークトラップの底部から溶媒を回収することにより、反応体積を２０ｍＬまで減少させた。混合液を室温まで冷却し、水（５０ｍＬ）中に注ぎ、エーテル（３×５０ｍＬ）で抽出した。有機部分を合わせ、ブライン（５０ｍＬ）で洗浄し、硫酸ナトリウム上で乾燥させ、５００ｍＬ容の丸底フラスコ中に濾過した。回転蒸発器を用いて溶媒を真空下で除去した。薄黄色のオイルに対して、ＣＨ2Ｃ１2とヘキサンの１：１混合液を溶離液として、シリカゲル上でクロマトグラフィーを行ったところ、所望の生成物（１．６８ｇ、７．２ｍｍｏｌ、７２％）が透明オイルとして得られた。1ＨＮＭＲ（ＣＤＣｌ3）：１．４０（ｍ，１Ｈ），１．６０（ｍ，２Ｈ），１．７１（ｍ，１Ｈ），２．８７（ｂ，２Ｈ），３．６５（ｓ，２Ｈ），４．７０（ｄ，１Ｈ），５．９７（ｍ，１Ｈ），６．２４（ｍ，１Ｈ），７．０５（ｄ，１Ｈ），７．１５（ｂ，１Ｈ），７．３０（ｍ，１Ｈ）。13ＣＮＭＲ（ＣＤＣｌ3）：３４．７，３６．３，４０．７，４６．３，４７．３，７５．８，１２２．７，１２５．７，１２８．５，１３２．６，１３３．９，１４１．２，１７１．３。ＧＣＭＳ：保持時間１０．８６分、ｍ／ｅ+２３４。Ｃ13Ｈ14Ｏ2Ｓに対する理論値：Ｃ：６６．６４；Ｈ：６．０２；５：１３．６８；測定値：Ｃ：６６．９１；Ｈ：６．１５；Ｓ：１３．８６。
【００８５】
実施例３
本実施例では、化合物６の合成について説明する（図４参照）。不活性雰囲気グローブボックス内において、エキソ−５−ノルボルネン−２−オール（７１０ｍｇ、６．４５ｍｍｏｌ）を５０ｍＬ容のシュレンクフラスコ中に計量した。ＴＨＦ（１５ｍＬ）を添加し、溶液を激しく攪拌しながら、油分を含まないナトリウム金属（１６０ｍｇ、６．９６ｍｍｏｌ）を添加した。混合液をグローブボックスから取り出し、窒素気泡下で１２時間還流し、室温まで除冷させた。別の１００ｍＬ容シュレンクフラスコ中において、２，５−ジブロモ−３−ブロモ−メチル−チオフェン（２．０１ｇ、６．００ｍｍｏｌ）をＴＨＥ（１５ｍＬ）中に溶解し、フラスコに同圧滴下漏斗で蓋をした。脱プロトン化されたエキソ−５−ノルボルネン−２−オールの冷却溶液を、カニューレによって同圧滴下漏斗に移し（過剰Ｎａはイソプロパノールで除去した）、デシルスルホン酸エステル溶液にゆっくりと添加し、１０分間にわたって激しく攪拌した。次に、滴下漏斗を凝縮器に置き換え、混合液をさらに１２時間、正の窒素流の下で還流した。室温まで冷却した後、反応混合液をエーテル（５０ｍＬ）中に注ぎ、水（５０ｍＬ）、０．１Ｍ  ＮａＯＨ（５０ｍＬ）、１Ｍ  ＨＣｌ（５０ｍＬ）、およびブライン（５０ｍＬ）によって順に洗浄した。有機層を回収し、硫酸ナトリウム上で乾燥させ、ブフナー漏斗で濾過した。溶媒は回転蒸発器により除去した。わずかに黄色のオイルに対して、ヘキサン中２０％ＣＨ2Ｃｌ2を溶離液としてシリカゲル上でカラムクロマトグラフィーを行ったところ、１．８８ｇ（５．１６ｍｍｏｌ、８６％）の所望の生成物が透明オイルとして得られた。1ＨＮＭＲ（ＣＤＣｌ3）：１．４１（ｍ，１Ｈ），１．５８（ｍ，２Ｈ），１．７１（ｍ，１Ｈ），２．８２（ｂ，１Ｈ），２．９３（ｂ，１Ｈ），３．５６（ｍ，１Ｈ），４．４０（ｍ，２Ｈ），５．９３（ｍ，１Ｈ），６．２０（ｍ，１Ｈ），６．９９（ｍ，１Ｈ）。13ＣＮＭＲ（ＣＤＣｌ3）：３４．５３，４０．４７，４６．０６，６５．１２，８０．３１，１０９．５９，１１１．２１，１３１．０３，１３３．１０，１３９．８０，１４０．８７。ＧＣＭＳ：保持時間１２．２６分、，ｍ／ζ３６４。
【００８６】
実施例４
本実施例では、化合物７の合成について説明する（図４参照）。１００ｍＬ容のシュレンクフラスコに、２−ノルボルネン−５−エキソ−酢酸（４５０ｍｇ，３．０ｍｍｏｌ）を添加した。フラスコを標準的なシュレンク技術を用いて窒素下に置いた。乾燥ＣＨ2Ｃｌ2（２０ｍＬ）をカニューレにより添加し、続いて塩化オキサリル（ＣＨ2Ｃｌ2中の２Ｍ溶液を５ｍＬ、１０ｍｍｏｌ）を添加した。混合液を室温で２時間攪拌した。溶媒および過剰塩化オキサリルを真空下で除去し、得られた三塩化物を乾燥ジエチルエーテル（２０ｍＬ）中に再溶解した。別の１００ｍＬ容シュレンクフラスコに、３’−（２−ヒドロキシエチル）−２，２’：５’，２’’−テルチオフェン（８５０ｍｇ、２．９１ｍｍｏｌ）を添加した。フラスコを窒素下に置き、ジエチルエーテル（２０ｍＬ）を添加し、さらにトリエチルアミン（０．８４ｍＬ、６ｍｍｏｌ）を添加した。フラスコに同圧滴下漏斗を嵌めた。ノルボルネニル酸塩化物をカニューレを用いて滴下漏斗に移し、テルチオフェン溶液の攪拌溶液を１０分間かけて滴下した。混合液はさらに室温で１０分間攪拌し、水（５０ｍＬ）に注ぎ、エーテル（３×５０ｍＬ）で抽出した。有機部分を回収し、ブライン（５０ｍＬ）で洗浄し、硫酸ナトリウム上で乾燥させ、５００ｍＬ容丸底フラスコ中に濾過した。溶媒は、回転蒸発器を用いて真空下で除去した。得られたオイルに対して、ＣＨ2Ｃｌ2とペンタンの１：１混合液を溶離液として用いてシリカ上でクロマトグラフィーを行ったところ、所望の生成物（１．１５ｇ、２．７９ｍｍｏｌ）が薄緑オイルとして得られた。1ＨＮＭＲ（ＣＤ2Ｃｌ2）：１．３２（ｍ，２Ｈ），１．４５（ｍ，ｌＨ），１．８６（ｍ，１Ｈ），２．８７（ｂ，１Ｈ），２．９８（ｂ，１Ｈ），３．１０（ｔ，２Ｈ），４．３２（ｔ，２Ｈ），６．１１（ｍ，２Ｈ），７．０５（ｍ，１Ｈ），７．１０（ｍ，２Ｈ），７．１９（ｍ，２Ｈ），７．２６（ｄ，１Ｈ），７．３７（ｄ，１Ｈ）。ＨＲＭＳ：Ｃ22Ｈ20Ｏ2Ｓ3に対する理論値：４１２．０６；測定値：４１２．０６。
【００８７】
実施例５
本実施例では、化合物８の合成について説明する（図４参照）。ＰｄＣｌ2（１，１’−ビス（ジフェニルホスフィノ）フェロセン）（３９ｍｇ、０．０５ｍｍｏｌ）を、磁気撹拌棒を含み、還流凝縮器と添加漏斗を嵌着した１００ｍＬ容シュレンクフラスコ中に計量した。フラスコを吸引して空気を除去し、６（１．００ｇ、２．７５ｍｍｏｌ）の乾燥エチルエーテル（２０ｍＬ）溶液をカニューレによって添加した。フラスコをアセトン／氷浴中で−２０℃まで冷却し、（２−チエニル）臭化マグネシウム（８．２２ｇ、１．５４ｍｍｏｌ）の乾燥ジエチルエーテル（２０ｍＬ）溶液を添加漏斗によって３０分以上かけて添加した。反応物を室温まで回復させ、正の窒素流下で一晩還流した。過剰のグリニヤールは、水性塩化アンモニウムの飽和溶液を有機層にゆっくりと添加し、水で３回連続洗浄（５０ｍＬ）することにより消費した。有機層を回収し、硫酸ナトリウム上で乾燥させ、５００ｍＬ容丸底フラスコ中に濾過した。溶媒は、回転蒸発器を用いて真空下で除去した。得られた暗茶色オイルに対し、ＣＨ2Ｃｌ2とヘキサンの１：１混合液を溶離液として用いて、シリカ上でクロマトグラフィーを行ったところ、所望の生成物（８７０ｍｇ、８６％）が緑色オイルとして得られた。1ＨＮＭＲ（ＣＤＣｌ3）：１．４７（ｍ，１Ｈ），１．５９（ｍ，２Ｈ），１．７８（ｍ，１Ｈ），２．８４（ｂ，１Ｈ），２．９８（ｂ，１Ｈ），３．６５（ｍ，１Ｈ），４．５６（ｍ，２Ｈ），５．９４（ｍ，１Ｈ），６．２０（ｍ，１Ｈ），７．０３（ｍ，１Ｈ），７．０９（ｍ，１Ｈ），７．１８（ｍ，１Ｈ），７．２１（ｍ，１Ｈ），７．２２（ｍ，１Ｈ），７．２４（ｍ，１Ｈ），７．３５（ｍ，１Ｈ）。13ＣＮＭＲ（ＣＤＣｌ3）：ＧＣＭＳ：保持時間１８．７３分、ｍ／ｅ+  ３７０。
【００８８】
５，７および８などのモノマーは、ＲＯＭＰ化学に続いて第２の架橋反応を受けて、伝導性グラフト共重合体複合体を与えることができる二重重合可能なモノマーである。これらの新しいモノマーを用いて、新しいナノ粒子／伝導性ポリマー複合体を製造することができる（図７Ａ〜Ｂ参照）。
【００８９】
実施例６
本実施例では、エキソ−５−ノルボルネン−２−イルピレンカルボキシレート（図４の化合物９）の合成について説明する。ピレンカルボン酸（０．５４７ｇ、２．２２ｍｍｏｌ）を１００ｍＬ容シュレンクフラスコ中に計量した。フラスコを標準的なシュレンク技術を用いて窒素下に置いた。乾燥ジクロロメタン（５０ｍＬ）をカニューレによって添加し、塩化オキサリル（０．２９１ｍＬ、３．３４ｍｍｏｌ）を反応容器にシリンジ注入した。混合液を室温で２時間撹拌した。溶媒および過剰の塩化オキサリルは、回転蒸発により除去し、カニューレにより乾燥ベンゼン（５０ｍＬ）を添加した。次に、エキソ−５−ノルボルネン−２−オール（０．２４４ｇ、２．２２ｍｍｏｌ）を２５０ｍＬ容丸底フラスコ中に計量し、標準的なシュレンク技術を用いて窒素下に置いた。カニューレにより乾燥ベンゼン（５０ｍＬ）を添加し、トリエチルアミン（０．６２ｍＬ、４．４４ｍｍｏｌ）を反応容器にシリンジ注入した。シュレンクフラスコ中の酸塩化物溶液をアルコール溶液を含む丸底フラスコにカニューレを用いて移した。次に、混合液を窒素下において１２時間還流した。溶液をブライン（１００ｍＬ）で希釈し、ベンゼン（３×１００ｍＬ）で抽出した。ベンゼン層を合わせ、硫酸マグネシウム上で乾燥させ、溶媒を回転蒸発により除去した。ペンタン／エーテル（８：１）を溶離液とするシリカゲル上のクロマトグラフィーを行ったところ、０．２１５ｇ（０．６６８ｍｍｏｌ、３０％）の所望の生成物が黄色固体として得られた。1ＨＮＭＲ（Ｃ6Ｄ6）：１．６２（ｍ，２Ｈ），１．７９（ｍ，２Ｈ），２．６２（ｂ，１Ｈ），３．０５（ｂ，１Ｈ），５．２０（ｍ，１Ｈ），５．９４（ｍ，１Ｈ），６．０５（ｍ，１Ｈ），７．７０（ｍ，２Ｈ），７．８１（ｍ，２Ｈ），７．８７（ｍ，２Ｈ），７．９９（ｍ，１Ｈ），８．７２（ｍ，１Ｈ），９．７９（ｍ，１Ｈ）。ＨＲＭＳ（ＥＩ）（Ｍ+）：Ｃ24Ｈ18Ｏ2に対する理論値：３３８．１３  ｍ／ｚ；測定値：３３８．１３  ｍ／ｚ。
【００９０】
化合物９は蛍光性であり、モノマーおよびポリ９の蛍光発光スペクトルが図６に示されている。予想された通り、ポリ９の蛍光はそのモノマー９のものと比較して、低い波長で発生し、幅広く、強度は小さい。これらの挙動は、発色団が非常に近接しているためにポリ９内において分子内エキシマーが形成されていることを示唆するものである。
【００９１】
実施例７
本実施例では、α−ブロモ−α’−（エキソ−５−ノルボルネン−２−オール）−ｐ−キシレン（１０）（図８Ａ参照）について説明する。不活性雰囲気グローブボックス内において、エキソ−５−ノルボルネン−２−オール（８２０ｍｇ、７．４４ｍｍｏｌ）を５０ｍＬ容シュレンクフラスコ中に計量する。乾燥ＴＨＦ（１５ｍＬ）を添加し、溶液を激しく攪拌しながら、油分を含まないナトリウム金属（２５０ｍｇ、１０．９ｍｍｏｌ）を添加した。混合液をグローブボックスから取り出し、正の窒素流下で１２時間還流し、室温まで除冷させた。別の１００ｍＬ容シュレンクフラスコ中で、α，α’−ジブロモ−ｐ−キシレン（２．１１ｇ、８．００ｍｍｏｌ）をＴＨＥ（１５ｍＬ）中に溶解し、フラスコに同圧滴下漏斗で蓋をした。脱プロトン化されたエキソ−５−ノルボルネン−２−オールの冷却溶液を、カニューレ濾過によって同圧滴下漏斗に移し、チオフェン溶液にゆっくりと添加し、１０分間にわたって激しく攪拌した。次に、滴下漏斗を凝縮器に置き換え、混合液をさらに１２時間、正の窒素流の下で還流した。室温まで冷却した後、反応混合液をベンゼン（５０ｍＬ）中に注ぎ、水（５０ｍＬ）、１．０Ｍ  ＮａＯＨ（５０ｍＬ）、１．０Ｍ  ＨＣｌ（５０ｍＬ）、およびブライン（５０ｍＬ）によって順に洗浄した。有機層を回収し、硫酸ナトリウム上で乾燥させ、５００ｍＬ容丸底フラスコ中に濾過した。溶媒は回転蒸発器により除去した。ヘキサン中３０％ＣＨ2Ｃｌ2を溶離液としてシリカゲル上でカラムクロマトグラフィーを行ったところ、所望の生成物１０（１．１３ｇ、３．８７ｍｍｏｌ、５２％）が透明オイルとして得られた。1ＨＮＭＲ（Ｃ6Ｄ6）：１．４２（ｍ，２Ｈ），１．６０（ｍ，１Ｈ），１．８５（ｍ，１Ｈ），２．６１（ｍ，１Ｈ），２．８４（ｍ，１Ｈ），３．４４（ｍ，１Ｈ），３．９９（ｍ，２Ｈ），４．２４（ｍ，２Ｈ），５．７６（ｍ，１Ｈ），６．２６（ｍ，１Ｈ），７．０２（ｍ，２Ｈ），７．１３（ｍ，２Ｈ）。13ＣＮＭＲ（Ｃ6Ｄ6）：３３．６，３５．２，４１．２，４６．７，７１．１，８０．７，１２９．６，１３３．７，１３７．５，１４０．３，１４１．２。
【００９２】
実施例８
本実施例では、Ｎ−α−（Ｎ，Ｎ−ジメチルアンモニウム−メチルフェロセンブロマイド）−α’−（エキソ−５−ノルボルネン−２−オール）−ｐ−キシレン（１１）（図８Ａ参照）の合成について説明する。１００ｍＬ容丸底フラスコに、１０（２９３ｍｇ、１．００ｍｍｏｌ）、無水ジエチルエーテル（２５ｍＬ）および磁気撹拌棒を加えた。この１０の撹拌溶液に、Ｎ，Ｎ−ジメチルアミノメチルフェロセン（２４３ｍｇ、１．００ｍｍｏｌ）の無水ジエチルエーテル（２５ｍＬ）溶液を添加した。混合液を６時間撹拌したところ、この時間内に黄色沈殿が形成された。この時間の後、カニューレ濾過装置を用いてフラスコからエーテルを除去し、得られた黄色粉末ををエーテル（４×５０ｍＬ）で洗浄した。固体を真空下で一晩乾燥させたところ、所望の生成物１１（３９１ｍｇ、０．７３ｍｍｏｌ、７３％）が得られた。1ＨＮＭＲ（Ｄ2Ｏ）：13ＣＮＭＲ（ＣＤＣｌ3）：３４．７，４０．６，４６．２，４６．７，４８．３，６５．８，６６．９，６９．８，７０．７，７０．８，７２．５，８０．９，１２６．７，１２８．３，１３３．２，１３３．５，１４１．０，１４２．０。
【００９３】
実施例９
本実施例では、１０または１１に対する一般的重合手順について説明する。不活性雰囲気グローブボックス内において、１１（１１０ｍｇ、０．２１ｍｍｏｌ）を、磁気撹拌棒および乾燥ＭｅＯＨ（４ｍＬ）を入れた２５ｍＬ容丸底フラスコ中に計量した。１１の撹拌溶液に、触媒１（７．０ｍｇ、０．００８５ｍｍｏｌ、４モル％）の乾燥ＣＨ2Ｃｌ2（０．５ｍＬ）溶液を添加した。混合液を３０分間撹拌し、この時間の終了後、乾燥箱から取り出し、エチルビニルエーテル（１ｍＬ）で重合を停止させた。混合液を無水ジエチルエーテル（１００ｍＬ）中に注ぎ、新鮮なジエチルエーテル（４×５０ｍＬ）で繰り返し濾過、洗浄することにより、ポリマー（ＲＯＭＰ−ポリｌｌ、１０１ｍｇ、９２％）を単離した。
【００９４】
実施例１０
本実施例では、１２〜１４の合成について説明する（図８Ａ参照）。１２の合成を代表として説明する。１０（４４０ｍｇ、１．５ｍｍｏｌ）と９−Ｎ，Ｎ−ジメチル−アミノメチルアントラセン（２３５ｍｇ、１．０ｍｍｏｌ）のＤＭＦ（２５ｍＬ）中混合液を１６時間還流した。その時間の終了後、混合液をジエチルエーテル（２５０ｍＬ）中に注いだ。溶液から沈殿した黄色固体を濾過し、ジエチルエーテル（４×５０ｍＬ）で連続洗浄し、所望の生成物１２（４３２ｍｇ、０．８２ｍｍｏｌ、８２％）を得た。
【００９５】
実施例１１
本実施例では、１５の合成について説明する（図８Ｂ参照）。エキソ−５−ノルボルネン−２−オール（５００ｍｇ、４．５４ｍｍｏｌ）、２−シアノエチルジイソプロピルクロロホスホラミダイト（１．００ｇ、４．２２ｍｍｏｌ）、およびＮ，Ｎ−ジイソプロピルエチルアミン（０．８７ｍＬ、５．０ｍｍｏｌ）の混合物を、窒素雰囲気下において、乾燥ＴＨＥ中で３時間撹拌した。この時間の終了後、混合液を１．０Ｍ  ＮａＨＣＯ3（１００ｍＬ）の冷溶液中に注ぎ、ＣＨ2Ｃｌ2（３×５０ｍＬ）で抽出した。溶媒を真空下で除去すると所望の生成物１５（１．２４ｇ、９５％）が得られた。
【００９６】
実施例１２
本実施例では、１６の合成について説明する（図８Ｂ参照）。１０（１．４０ｇ、４．７７ｍｍｏｌ）、フルオレセイン（８００ｍｇ、２．４０ｍｍｏｌ）およびカルボン酸ナトリウム（６６５ｍｇ、４．８０ｍｍｏｌ）のアセトン（２５ｍＬ）中混合液を３６時間還流した。この時間の終了後、混合液を氷水（１００ｍＬ）中に注ぎ、濾過し、水（４００ｍＬ）で洗浄した。酸性水によるＤＭＦからの再結晶により、所望の生成物１６（７２７ｍｇ、０．９６ｍｍｏｌ、４０％）が得られた。
【図面の簡単な説明】
【図１】  ブロック共重合体殻を有するナノ粒子の調製の概略図。化合物１，２，３および４の式が示されている。１の式中、Ｐｈ＝フェニル、Ｃｙ＝シクロヘキシルである。
【図２】図２Ａは、１−ドデカンチオールと２の３：１混合物で官能化された金ナノ粒子（ＧＮＰ）の1ＨＮＭＲスペクトル（δ７〜０ｐｐｍ）、図２Ｂは、ドデカンチオールと２の３：１混合物で官能化されたＧＮＰの1ＨＮＭＲスペクトル（δ６．３〜５．２ｐｐｍ）、図２Ｃは、１当量の１による処理後の２で修飾されたＧＮＰの1ＨＮＭＲスペクトル（δ６．３〜５．２ｐｐｍ）、図２Ｄは、開環メタセシス重合（ＲＯＭＰ）活性化ＧＮＰに２０当量の３を添加した後の２で修飾されたＧＮＰの1ＨＮＭＲスペクトル（δ６．３〜５．２ｐｐｍ）、図２Ｅは、ＧＮＰ−ポリ３−ポリ４ハイブリッド系の1ＨＮＭＲスペクトル（δ７〜０ｐｐｍ）、図２Ｆは、ＧＮＰ−ポリ３系のサイクリックボルタンメトリー、図２Ｇは、ＧＮＰ−ポリ３−ポリ４ハイブリッドのサイクリックボルタンメトリー、図２Ｈは、ポリ３のサイクリックボルタンメトリー。すべてのサイクリックボルタンメトリー実験では、金作用電極と、白金ガーゼ対電極と、銀線基準電極とを用いた。フェロセン（ビス（シクロペンタジエニル）鉄）を内部基準として使用した。
【図３】図３Ａは、２によって官能化されたＧＮＰの透過型電子顕微鏡（ＴＥＭ）画像、図３Ｂは、ＧＮＰ−ポリ３の透過型電子顕微鏡（ＴＥＭ）画像。
【図４】ノルボルネニル含有モノマーの構造を示す図。
【図５Ａ】ＧＮＰ−ポリ３を用いた核酸（標的）の検出のためのアッセイを示す図。
【図５Ｂ】蛍光性ノルボルネニル含有モノマーを用いた核酸検出のためのアッセイを示す図。
【図６】モノマー９（グラフＡ）およびＧＮＰ−ポリ９（グラフＢ）についての、波長に対する蛍光発光のグラフ。
【図７Ａ】ナノ粒子ポリマー複合体を製造するためのポリマー−ナノ粒子ハイブリッドの架橋を示す図。
【図７Ｂ】ナノ粒子ポリマー複合体を製造するためのポリマー−ナノ粒子ハイブリッドの架橋を示す図。
【図８Ａ】化合物１０〜１４の式。
【図８Ｂ】化合物１５及び１６の式。
【図１】
0003650582.tif 000022
【図２】
0003650582.tif 000023
【図３】
0003650582.tif 000024
【図４】
0003650582.tif 000025
【図５Ａ】
0003650582.tif 000026
【図５Ｂ】
0003650582.tif 000027
【図６】
0003650582.tif 000028
【図７Ａ】
0003650582.tif 000029
【図７Ｂ】
0003650582.tif 000030
【図８Ａ】
0003650582.tif 000031
【図８Ｂ】
0003650582.tif 000032